(57)【要約】【課題】熱変換層の色味による影響を低減することが可能な熱熱膨張性シート、熱膨張性シートの製造方法及び造形物の製造方法を提供する。【解決手段】熱膨張性シート１１は、基材２１の一方の面に設けられ、吸収した熱量に応じて膨張する熱膨張性材料を含む熱膨張層２２を備える。熱膨張性シート１１の一方の面にカラー調整剤を含むカラー調整層２３を更に備える。カラー調整層２３により、熱膨張性シート１１の一方の面に形成される熱変換層を視認しにくくすることができ、熱変換層の色味による影響を低減することができる。【選択図】図１
2019188774.tif 000002
【特許請求の範囲】
【請求項１】
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層上と前記基材の他方の面上との少なくともいずれか一方に設けられ、カラー調整剤を含むカラー調整層を更に備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする熱膨張性シート。
【請求項２】
前記第１の領域と前記第２の領域との間の色差は、
前記カラー調整層が設けられる前記熱膨張層又は前記基材の他方の面上に前記熱変換層を形成した場合における、前記熱膨張層又は前記基材の他方の面と前記熱変換層との間の色差と比較して小さい、
ことを特徴とする請求項１に記載の熱膨張性シート。
【請求項３】
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層上に設けられ、カラー調整剤を含む第１のインク受容層を更に備え、
前記第１のインク受容層は、前記熱変換層が前記第１のインク受容層上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
【請求項４】
前記第１の領域と前記第２の領域との間の色差は、
前記カラー調整層以外は前記第１のインク受容層と同じ構成を採るインク受容層上に前記熱変換層を形成した場合における、該インク受容層と前記熱変換層との間の色差と比較して小さい、
ことを特徴とする請求項３に記載の熱膨張性シート。
【請求項５】
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層は、更にカラー調整剤を含み、
前記熱膨張層は、前記熱変換層が前記熱膨張層上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
【請求項６】
前記第１の領域と前記第２の領域との間の色差は、
前記カラー調整剤以外は同様の構成を採る熱膨張層上に前記熱変換層を形成した場合における、該熱膨張層と前記熱変換層との間の色差と比較して小さい、
ことを特徴とする請求項５に記載の熱膨張性シート。
【請求項７】
前記熱膨張層は、前記熱膨張性材料を含む複数の層を備え、
前記複数の層は、最も前記基材から離れた位置に存在する層を有し、少なくとも該層が前記カラー調整剤を含む、
ことを特徴とする請求項５又は６に記載の熱膨張性シート。
【請求項８】
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記基材は、カラー調整剤を更に含み、
前記基材は、前記熱変換層が前記基材の他方の面上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
【請求項９】
前記第１の領域と前記第２の領域との間の色差は、
前記カラー調整剤以外は前記基材と同様の構成を採る基材上に前記熱変換層を形成した場合における、該基材と前記熱変換層との間の色差と比較して小さい、
ことを特徴とする請求項８に記載の熱膨張性シート。
【請求項１０】
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記基材の他方の面に設けられ、カラー調整剤を含む第２のインク受容層を更に備え、
前記第２のインク受容層は、前記熱変換層が前記第２のインク受容層上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
【請求項１１】
前記第１の領域と前記第２の領域との間の色差は、
前記カラー調整剤以外は前記第２のインク受容層と同じ構成を採るインク受容層上に前記熱変換層を形成した場合における、該インク受容層と前記熱変換層との間の色差と比較して小さい、
ことを特徴とする請求項１０に記載の熱膨張性シート。
【請求項１２】
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層上と前記基材の他方の面上との少なくともいずれか一方に、カラー調整剤を含むカラー調整層を形成するカラー調整層形成工程を更に備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする熱膨張性シートの製造方法。
【請求項１３】
前記第１の領域と前記第２の領域との間の色差を、
前記カラー調整層が設けられる前記熱膨張層又は前記基材の他方の面上に前記熱変換層を形成した場合における、前記熱膨張層又は前記基材の他方の面と前記熱変換層との間の色差と比較して小さくする、
ことを特徴とする請求項１２に記載の熱膨張性シートの製造方法。
【請求項１４】
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層上に、カラー調整剤を含む第１のインク受容層を形成する第１のインク受容層形成工程を更に備え、
前記熱変換層が前記第１のインク受容層上に設けられた場合に、前記熱変換層が設けられた第１の領域と前記熱変換層が設けられていない第２の領域との間の色味の違いを視認されにくくするカラー調整層として、前記第１のインク受容層を機能させる、
ことを特徴とする熱膨張性シートの製造方法。
【請求項１５】
前記第１の領域と前記第２の領域との間の色差を、
前記カラー調整剤以外は前記第１のインク受容層と同様の構成を採るインク受容層上に前記熱変換層を形成した場合における、該インク受容層と前記熱変換層との間の色差と比較して小さくする、
ことを特徴とする請求項１４に記載の熱膨張性シートの製造方法。
【請求項１６】
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層形成工程において、前記熱膨張性材料に加え、カラー調整剤を含有させて前記熱膨張層を形成し、
前記熱変換層が前記熱膨張層上に設けられた場合に、前記熱変換層が設けられた第１の領域と前記熱変換層が設けられていない第２の領域との間の色味の違いを視認されにくくするカラー調整層として、前記熱膨張層を機能させる、
ことを特徴とする熱膨張性シートの製造方法。
【請求項１７】
前記第１の領域と前記第２の領域との間の色差を、
前記カラー調整剤以外は前記熱膨張層と同様の構成を採る熱膨張層上に前記熱変換層を形成した場合における、該熱膨張層と前記熱変換層との間の色差と比較して小さくする、
ことを特徴とする請求項１６に記載の熱膨張性シートの製造方法。
【請求項１８】
前記熱膨張層形成工程では、前記熱膨張性材料を含む複数の層を形成し、
前記複数の層は、最も前記基材から離れた位置に存在する層を有し、少なくとも該層に前記カラー調整剤を含有させる、
ことを特徴とする請求項１６又は１７に記載の熱膨張性シートの製造方法。
【請求項１９】
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記基材が、カラー調整剤を含み、
前記熱変換層が前記基材の他方の面上に設けられた場合に、前記熱変換層が設けられた第１の領域と前記熱変換層が設けられていない第２の領域との間の色味の違いを視認されにくくするカラー調整層として、前記基材を機能させる、
ことを特徴とする熱膨張性シートの製造方法。
【請求項２０】
前記第１の領域と前記第２の領域との間の色差を、
前記カラー調整剤以外は前記基材と同様の構成を採る基材上に前記熱膨張層を形成した場合における、該基材と前記熱変換層との間の色差と比較して小さくする、
ことを特徴とする請求項１９に記載の熱膨張性シートの製造方法。
【請求項２１】
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記基材の他方の面上に、カラー調整剤を含む第２のインク受容層を形成する第２のインク受容層形成工程を更に備え、
前記熱変換層が前記第２のインク受容層上に設けられた場合に、前記熱変換層が設けられた第１の領域と前記熱変換層が設けられていない第２の領域との間の色味の違いを視認されにくくするカラー調整層として、前記第２のインク受容層を機能させる、
ことを特徴とする熱膨張性シートの製造方法。
【請求項２２】
前記第１の領域と前記第２の領域との間の色差を、
前記カラー調整剤以外は前記第２のインク受容層と同様の構成を採るインク受容層上に前記熱変換層を形成した場合における、該インク受容層と前記熱変換層との間の色差と比較して小さくする、
ことを特徴とする請求項２１に記載の熱膨張性シートの製造方法。
【請求項２３】
熱膨張性シートの熱膨張層の少なくとも一部を、電磁波を熱に変換する熱変換材料を含む熱変換層を用いて膨張させることによる造形物の製造方法であって、
前記熱膨張性シートの第１の面と第２の面との少なくともいずれか一方に、カラー調整剤を含むカラー調整層形成工程を備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする造形物の製造方法。
【請求項２４】
前記第１の領域と前記第２の領域との間の色差を、
前記カラー調整層が形成される前記熱膨張性シートの第１の面又は第２の面に前記熱変換層を形成した場合における、前記熱膨張性シートの第１の面又は第２の面と前記熱変換層との間の色差と比較して小さくする、
ことを特徴とする請求項２３に記載の造形物の製造方法。
【発明の詳細な説明】
【技術分野】
【０００１】
本発明は、熱膨張性シート、熱膨張性シートの製造方法及び造形物の製造方法に関する。
【背景技術】
【０００２】
従来、基材シートの一方の面上に、吸収した熱量に応じて発泡し膨張する熱膨張性材料を含む熱膨張層を形成した熱膨張性シートが知られている。この熱膨張性シート上に光を熱に変換する層を形成し、この層に光を照射することで、熱膨張層を部分的又は全体的に膨張させることができる。また、光を熱に変換する層の形状を変化させることで、熱膨張性シート上に立体的な形状を形成する方法も知られている（例えば、特許文献１、２参照）。
【先行技術文献】
【特許文献】
【０００３】
【特許文献１】特開昭６４−２８６６０号公報
【特許文献２】特開２００１−１５０８１２号公報
【発明の概要】
【発明が解決しようとする課題】
【０００４】
例えば、光を熱に変換する層（熱変換層）の上にカラー印刷を行わず、熱膨張層の隆起によって造形物を形成する場合、熱変換層の色味がそのまま現れてしまうという問題がある。
【０００５】
このため、熱変換層を視認しにくくし、熱変換層の色味が造形物の外観に影響を与えることを低減させることが求められていた。
【０００６】
本発明は、上記実情に鑑みてなされたものであり、熱変換層の色味による影響を低減することが可能な熱膨張性シート、熱膨張性シートの製造方法及び造形物の製造方法を提供することを目的とする。
【課題を解決するための手段】
【０００７】
本発明の第１の観点に係る熱膨張性シートは、
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層の上と前記基材の他方の面上との少なくともいずれか一方に設けられ、カラー調整剤を含むカラー調整層を更に備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする。
【０００８】
本発明の第２の観点に係る熱膨張性シートの製造方法は、
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層上と前記基材の他方の面上との少なくともいずれか一方に、カラー調整剤を含むカラー調整層を形成するカラー調整層形成工程を更に備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする。
【０００９】
本発明の第３の観点に係る造形物の製造方法は、
熱膨張性シートの熱膨張層の少なくとも一部を、電磁波を熱に変換する熱変換材料を含む熱変換層を用いて膨張させることによる造形物の製造方法であって、
前記熱膨張性シートの第１の面と第２の面との少なくともいずれか一方に、カラー調整剤を含むカラー調整層形成工程を備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする。
【発明の効果】
【００１０】
本発明によれば、熱変換層の色味による影響を低減することが可能な熱膨張性シート、熱膨張性シートの製造方法及び造形物の製造方法を提供することができる。
【図面の簡単な説明】
【００１１】
【図１】実施形態１に係る熱膨張性シートを模式的に示す断面図である。
【図２】各材料の吸光率の分布、太陽光強度スペクトル及びハロゲンランプの分光分布を示す図である。
【図３】図３（ａ）及び図３（ｂ）は、色差を測定する領域を説明する図である。
【図４】図４（ａ）〜図４（ｃ）は、実施形態１に係る熱膨張性シートの製造方法を模式的に説明する断面図である。
【図５】オフセット印刷装置を説明する図である。
【図６】膨張装置を説明する図である。
【図７】フレキソ印刷装置を説明する図である。
【図８】実施形態１に係る造形物製造処理を示すフローチャートである。
【図９】実施形態１に係る造形物製造処理を説明するための断面図である。
【図１０】実施形態２に係る熱膨張性シートを模式的に示す断面図である。
【図１１】図１１（ａ）〜図１１（ｃ）は、実施形態２に係る熱膨張性シートの製造方法を模式的に説明する断面図である。
【図１２】実施形態３に係る熱膨張性シートを模式的に示す断面図である。
【図１３】図１３（ａ）及び図１３（ｂ）は、実施形態３に係る熱膨張性シートの製造方法を模式的に説明する断面図である。
【図１４】図１４（ａ）〜図１４（ｃ）は、その他の実施形態に係る熱膨張性シートを模式的に示す断面図である。
【図１５】実施形態４に係る熱膨張性シートを模式的に示す断面図である。
【図１６】実施形態４に係る造形物製造処理を示すフローチャートである。
【図１７】実施形態５に係る熱膨張性シートを模式的に示す断面図である。
【図１８】図１８（ａ）及び図１８（ｂ）は、実施形態５に係る熱膨張性シート製造方法を模式的に示す断面図である。
【図１９】図１９（ａ）〜図１９（ｃ）は、実施形態５に係る造形システムの概要を示す図である。
【図２０】実施形態５に係る造形物製造処理を示すフローチャートである。
【図２１】図２１（ａ）〜図２１（ｅ）は、実施形態５に係る造形物製造処理を説明するための断面図である。
【図２２】図２２（ａ）〜図２２（ｃ）は、その他の実施形態に係る熱膨張性シートを模式的に示す断面図である。
【図２３】実施形態６に係る熱膨張性シートを模式的に示す断面図である。
【図２４】実施形態６に係る造形物製造処理を示すフローチャートである。
【発明を実施するための形態】
【００１２】
以下、本発明の実施の形態に係る熱膨張性シート、熱膨張性シートの製造方法、造形物の製造方法及び造形システムについて、図面を用いて詳細に説明する。
【００１３】
本明細書において、「造形物」は、単純な形状、幾何学形状、文字、装飾等、形状を広く含む。ここで、装飾とは、視覚及び／又は触覚を通じて美感を想起させるものである。また、「造形（又は造型）」は、単に造形物を形成することに限らず、装飾を加える加飾、装飾を形成する造飾のような概念をも含む。更に装飾性のある造形物とは、加飾又は造飾の結果として形成される造形物を示す。
【００１４】
＜実施形態１＞
（熱膨張性シート１１）
本実施形態に係る熱膨張性シート１１は、図１に模式的に示すように、基材２１と、熱膨張層２２と、カラー調整層２３と、を備える。また、詳細に後述するように、熱膨張性シート１１は、図５等に概要を示す印刷装置及び膨張装置を用いることによって熱膨張性シート１１の熱膨張層２２の少なくとも一部が膨張する。また、熱膨張層２２の少なくとも一部が隆起することにより、その表面に凸若しくは凹凸が形成される。本実施形態では、このような凸若しくは凹凸の高さ、凸若しくは凹凸の形成される位置等を組み合わせることにより、造形物を表現することができる。
【００１５】
基材２１は、熱膨張層２２等を支持するシート状の部材である。基材２１の一方の面（表面、図１では上面）上には、熱膨張層２２が形成される。基材２１としては、上質紙等の紙、又はポリエチレンテレフタレート（ＰＥＴ）等の樹脂からなるシート（フィルムを含む）を使用する。紙としては、上質紙に限らず、一般に使用されている任意の紙を使用することができる。また、樹脂としては、ＰＥＴに限らず、任意の樹脂を使用可能である。樹脂としては、例えばポリエチレン、ポリプロピレン等のポリオレフィン系樹脂、ポリエステル系樹脂、ナイロン等のポリアミド系樹脂、ポリ塩化ビニル系樹脂、ポリイミド系樹脂、シリコーン系樹脂等から選択される材料を挙げることができる。また、基材２１は、熱膨張層２２が全体的又は部分的に発泡により膨張した時に、基材２１の反対側（図１に示す下側）に隆起しない程度の強度を備える。また、基材２１は、熱膨張層２２が膨張した際に、しわを生じたり、大きく波打ったりする等、シートとしての形態が損なわれることがない程度の強度を備える。加えて、基材２１は、熱膨張層２２を発泡させる際の加熱に耐える程度の耐熱性を有する。基材２１は伸縮性を有してもよい。更には、基材２１は、熱膨張層２２の膨張に伴い変形し、熱膨張層２２の膨張後は変形後の形状を維持してもよい。
【００１６】
熱膨張層２２は、基材２１の一方の面（図１では、上面）上に形成される。熱膨張層２２は、加熱の程度（例えば、加熱温度、加熱時間）に応じた大きさに膨張する層であって、バインダ中に熱膨張性材料（熱膨張性マイクロカプセル、マイクロパウダー）が分散配置されている。また、詳細に後述するように、本実施形態では、熱膨張性シート１１の上面（表面）に、及び／又は熱膨張性シート１１の下面（裏面）に、電磁波を熱に変換する電磁波熱変換層（以下、単に熱変換層又は変換層と称する）を形成し、電磁波を照射することで、熱変換層を発熱させる。熱変換層は、電磁波の照射により、熱を帯びるため、帯熱層とも呼べる。熱膨張性シート１１の表面及び／又は裏面に設けられた熱変換層で生じた熱が、熱膨張層２２へと伝達することにより、熱膨張層中の熱膨張性材料が発泡し、膨張する。熱変換層は、熱変換層が設けられていない他の領域と比較し、電磁波を速やかに熱へと変換する。このため熱変換層の近傍の領域のみを選択的に加熱することができ、熱膨張層２２の特定の領域のみを選択的に膨張させることができる。
【００１７】
また、熱膨張層２２は、１つの層からなる場合に限られない。熱膨張層２２は、熱膨張性材料を含む複数の層を備え、これらの層が重ね合わされることによって構成されてもよい。
【００１８】
熱膨張層２２のバインダとしては、エチレン酢酸ビニル系ポリマー、アクリル系ポリマー等の任意の熱可塑性樹脂を用いる。また、熱膨張性マイクロカプセルは、プロパン、ブタン、その他の低沸点気化性物質を、熱可塑性樹脂の殻内に含むものである。殻は、例えば、ポリスチレン、ポリ塩化ビニル、ポリ塩化ビニリデン、ポリ酢酸ビニル、ポリアクリル酸エステル、ポリアクリロニトリル、ポリブタジエン、あるいは、それらの共重合体等の熱可塑性樹脂から形成される。例えば、熱膨張性マイクロカプセルの平均粒径は、約５〜５０μｍである。このマイクロカプセルを熱膨張開始温度以上に加熱すると、樹脂からなる殻が軟化し、内包されている低沸点気化性物質が気化し、その圧力によって殻がバルーン状に膨張する。用いるマイクロカプセルの特性にもよるが、マイクロカプセルの粒径は膨張前の粒径の５倍程度に膨張する。なお、マイクロカプセルの粒径には、ばらつきがあり、全てのマイクロカプセルが同じ粒径を有するものではない。
【００１９】
カラー調整層（第１のカラー調整層）２３は、カラー調整剤を含む層である。また、カラー調整層２３は、熱膨張層２２の上に設けられる。カラー調整剤は、色味を呈する材料であり、着色剤（顔料、染料）等を含む。着色剤としては、色味を呈するものであれば、一般に顔料、染料として用いられている材料以外のものを使用してもよい。カラー調整層２３は、カラー調整剤によって色味を呈する。また、後述するように、カラー調整層２３の一部又は全部の上には、熱変換層及び／又はカラーインク層が設けられる。本実施形態のカラー調整層２３は、カラー調整層２３の上に設けられる熱変換層を視認しにくくする機能を有する。このため、カラー調整層２３は、熱変換層が視認されにくいよう、熱変換層の色味と同じ又はほぼ同じ色に着色されている。なお、カラー調整層２３は、熱膨張層２２の全体を覆って形成されてもよく、造形物が形成される又は形成される可能性のある領域にだけ設けられてもよい。また、カラー調整層２３は、造形物が形成されることのない領域、例えば印刷が施される可能性がない余白には形成されなくともよい。
【００２０】
カラー調整剤としては、任意の着色剤（顔料等）を用いることができる。カラー用の顔料としては、これに限るものではないが、Ｃ．Ｉ．ピグメントイエロー（Pigment Yellow）１、３、１２、１３、１４、１７、２４、３４、３５、３７、４２（黄色酸化鉄）、５３、５５、７４、８１、８３、８７、９３、９４、９５、９７、９８、１００、１０１、１０４、１０８、１０９、Ｃ．Ｉ．ピグメントオレンジ（Pigment Orange）１６、３６、３８、Ｃ．Ｉ．ピグメントレッド（Pigment Red）１、２、３、５、１７、２２、２３、３１、３８、４８：１、４８：２、４８：４、４９：１、５３：１、５７：１、６３：１、６３:２、６４:１、８１、１０１（べんがら）１４４、１４６、１８５、Ｃ．Ｉ．ピグメントバイオレット（Pigment Violet）１９、２３、２９、３０、３７、４０、５０、Ｃ．Ｉ．ピグメントブルー（Pigment Blue）１、２、１５、１５：１、１５：２、１５：３、１５：４、１５:６、１８、６０、Ｃ．Ｉ．ピグメントグリーン（Pigment Green）１、４、７、８、１０、１７、１８、３６等が挙げられる。白の顔料としては、酸化チタン、炭酸カルシウム、硫酸バリウム等が挙げられ、黒の顔料としては、カーボンブラック等が挙げられる。
【００２１】
なお、説明の便宜上、明細書中では、カラー調整層２３について、「層」という言葉を用いている。印刷方式、インクの種類によって、カラー調整層２３の一部が熱膨張層２２に入り込むなどし、カラー調整層２３は、層としての明確な境界を有しない場合もある。本明細書におけるカラー調整層２３は、インク等を使用し熱膨張層２２上に形成される限りにおいて、そのような明確な境界を有しない形態をも含む。
【００２２】
ここで、カラー調整層２３の色味は、熱変換層の色味によって決定される。具体的には、熱変換層は、電磁波熱変換材料を含むインク（以下、発泡インクと称する）を用いて形成される。電磁波熱変換材料（熱変換材料）は、電磁波を熱に変換可能な材料であり、一例としては、カーボン、赤外線吸収剤である。また、赤外線吸収剤としては、これに限るものではないが、無機赤外線吸収材料を使用することができる。無機赤外線吸収材料としては、例えば、六ホウ化金属化合物又は酸化タングステン系化合物が好ましい。図２に示すように、六ホウ化ランタン（ＬａＢ６）又はセシウム酸化タングステンは、近赤外領域で吸収率が高く（透過率が低く）、かつ可視光領域の透過率が高い。従って、六ホウ化ランタン（ＬａＢ６）又はセシウム酸化タングステンを熱変換材料として用いると、熱変換層の色味が抑えられ、好適である。なお、上記の材料は、いずれかを単独で用いてもよく、２つ以上の異なる材料を併用してもよい。
【００２３】
なお、発泡インクは、電磁波熱変換材料を含む、水性インク、油性インク、紫外線硬化インク等の任意のインクである。発泡インクは、後述するように、オフセット印刷、フレキソ印刷、スクリーン印刷、グラビア印刷、又はインクジェットプリンタのような電子印刷等から選択される任意の印刷方式を用いて、熱膨張性シート１１の上に印刷される。熱膨張性シート１１上に印刷する際に用いる印刷技術に応じて、発泡インクを、水性、油性等のいずれとするかがが決定される。また、発泡インクは、各印刷方式に応じ、電磁波熱変換材料以外の材料の造膜成分（樹脂）、溶剤、補助剤等を任意の割合で含む。
【００２４】
本実施形態においては、カラー調整層２３を設けることにより、熱膨張性シート１１とその表面に設けられたインク層３０（熱変換層に相当）との色差を、カラー調整層２３を備えない従来の構成と比較し、低減させることができる。結果として、従来例と比較して、熱変換層を視認しにくくすることができる。
【００２５】
色差の比較は、具体的に以下の様に行う。図３（ａ）に示すように、発泡インクを用いて熱膨張性シート１１上に発泡インクからなるインク層３０（表側変換層８１に相当）を形成する。そして、インク層３０が形成された領域Ａ（第１の領域）と、インク層３０を備えない領域Ｂ（第２の領域）との色とを、熱膨張性シート１１の上方（図３（ａ）に示す上の方向）から観察して比較する。この際、図３（ａ）における領域Ａと領域Ｂとの色差は、カラー調整層２３を備えない図３（ｂ）に示す従来例における領域Ａ’と領域Ｂ’との色差と比較して低減する。これにより、発泡インクからなるインク層３０が視認しにくくなり、インク層３０（熱変換層）が造形物の色味に影響を与えることを抑制することができる。なお、従来例と本実施形態の熱膨張性シート１１とでは、カラー調整層２３以外の条件（基材、熱膨張層の材料、厚さ、発泡インク層の濃度等）は同一として比較する。このため、領域Ａ’の色は基材２１の上面の色に相当する。
【００２６】
また、領域Ａと領域Ｂとの間の色差としては、Ｌ*ａ*ｂ*表色系（Ｌａｂ表色系）を使用することができる。具体的には、印刷が施されていない熱膨張性シート１１の表面（領域Ａ）と、熱膨張性シートの表面に印刷された発泡インク層（熱変換層８１）上の色とを色彩計を用いてＬ*、ａ*及びｂ*の数値を測定する。次に測定されたＬ*、ａ*及びｂ*の数値から色差ΔＥ*（ΔＥ）を算出する。この色差ΔＥが、カラー調整層を備えない従来の熱膨張性シートにおける色差ΔＥと比較し、低減される。換言すると、領域Ａと領域Ｂとの間の色差ΔＥが、領域Ａ’と領域Ｂ’との間の色差ΔＥと比較し小さければよい。
【００２７】
更には、領域Ａと領域Ｂとの間の色差ΔＥは、６．５〜１３．０の範囲に含まれる、又はこれらの範囲を下回ると好適である（ΔＥが１３．０以下である）。ここで、色差ΔＥの範囲６．５〜１３．０は、Ｃ級許容差と呼ばれ、マンセル色票などの１歩度に相当する色差である。更に、領域Ａと領域Ｂとの間の色差ΔＥが３．２〜６．５の範囲に含まれる、又はこれらの範囲を下回ると好適である（ΔＥが６．５以下である）。ここで、色差ΔＥの範囲３．２〜６．５は、Ｂ級許容差と呼ばれ、印象レベルでは同じ色ととらえる範囲である。また、領域Ａと領域Ｂとの間の色差ΔＥが１．６〜３．２の範囲に含まれる、又はこれらの範囲を下回ると更に好適である（ΔＥが３．２以下である）。ここで、ΔＥの範囲１．６〜３．２は、Ａ級許容差と呼ばれ、色の離間比較ではほとんど気付かれないレベルの色差であり、一般的には同じ色と思われているレベルであるためである。加えて、色差ΔＥが、０．８〜１．６の範囲に含まれるか、これらの範囲を下回ると更に好適である。ΔＥの範囲０．８〜１．６は、ＡＡ級許容差と呼ばれ、色の隣接比較でわずかに色差が感じられるレベルであるためである。
【００２８】
後述するように熱変換層中に含まれる熱変換材料の量により、熱膨張層２２が隆起する高さが異なる。このため、熱変換層をインクを用いて形成する場合は、隆起させる高さに応じ、様々な濃度で印刷される。この場合、全ての濃度で形成された熱変換層において、色差が上記の数値範囲に入るか下回ることが好適である。しかし、例えば、８０％以下、７０％以下といった、特定の濃度以下で印刷された熱変換層が、上記の色差の基準を満たすとしてもよい。
【００２９】
熱変換材料としてセシウム酸化タングステンを含む発泡インクを用いて熱変換層を形成する場合を例に挙げると、セシウム酸化タングステンは、図２に示す吸光率の分布から示されるように、青色の色味を呈するため、熱変換層に含まれるセシウム酸化タングステンの量にもよるが、熱変換層は青みがかった色を呈する。この場合、カラー調整層２３は、熱変換層と同様の色味を呈する青系の着色剤（染料又は顔料）カラー調整剤を含む。具体的に、シアンＣ、マゼンタＭ、イエローＹ、ブラックＫで表すと、シアンＣの色が他と比較して強く表れる。従って、カラー調整剤として、シアン系の着色剤を用いると好適である。なお、カラー調整剤は１種類に限らず複数種類を同時に使用してもよい。
【００３０】
一例として、紫外線硬化型の白色インク中に、セシウム酸化タングステンを総重量に対し１０重量％で混合させたインクを調製した。このインクを基材と熱膨張層とを備える熱膨張性シート上に刷毛により１回塗布をし、インク層（熱変換層）を形成した。このインク層のＣＭＫＹの各色の濃度を、イグザクト反射分光濃度計（サカタインクスエンジニアリング社製）を用いて測定したところ、シアン（Ｃ）が０．０３、マゼンタ（Ｍ）が０．０１、イエロー（Ｙ）が０．０１、ブラック（Ｋ）が０．０２であった。従って、この例の場合では、カラー調整層２３としては、特に色味の強いシアン系の着色剤をカラー調整剤として使用してもよい。更に、シアンに加え、イエロー、マゼンタ又はブラックのいずれか又は全ての着色剤をカラー調整層２３中に混合させてもよい。また、これらを混合させる比率を調整し、インク層３０（熱変換層）の色味と近いものとしてもよい。
【００３１】
また、後述するように、カラー調整層２３は、オフセット印刷装置等の印刷装置を用いて形成してもよい。この場合、カラー調整剤を含むカラー調整層２３を形成するためのインクを調製し、そのインクを用いて形成してもよい。また、カラー調整層２３のＣＭＫＹの値を設定し、一般に使用されているオフセット印刷用のカラーインク（ＣＭＫＹ）を用いてカラー調整層を形成してもよい。なお、図３（ａ）に示す領域Ａと領域Ｂとの間の色差が従来例と比較して低減していれば、カラー調整層の色彩は任意であり、熱変換層の色彩と同じであっても、異なっていてもよい。従って、ＣＭＫＹのインクによってカラー調整層を形成する場合、使用する色の数も任意であり、熱変換層の色味に近い１色を使用してもよく、２色以上を使用してもよい。上記のセシウム酸化タングステンを例に挙げると、他と比較的強く現れるシアンのみを使用してカラー調整層２３を形成してもよく、マゼンタ、イエロー、ブラックのいずれか又は全てを使用してカラー調整層２３を形成してもよい。
【００３２】
また、赤外線吸収剤としてＬａＢ６を含む発泡インクを用いて熱変換層を形成する場合、図２に示す吸光率の分布から示されるように、ＬａＢ６は、緑がかった青色のような色を呈する。従って、熱変換層も緑がかった青色のような色を呈する。この場合、カラー調整層２３は、熱変換層と同様の色味を呈するカラー調整剤を含む。例えば、シアンＣ、マゼンタＭ、イエローＹ、ブラックＫで表すと、ＬａＢ６を用いたインクでは、イエロー系、シアン系の色が他と比較して強く表れる。このため、例えば、イエロー系の着色剤及び／又はシアン系の着色剤（染料又は顔料）を含むインクを用いて、カラー調整層２３を形成する。カラー調整剤は１種類のみに限らず複数種類を同時に使用してもよく、複数種類のインクを用いてカラー調整層２３を形成し、カラー調整層２３を緑色に着色させてもよい。この場合も、上述したように任意の印刷装置を用いて、カラー調整層２３を形成することができる。
【００３３】
このように、本実施形態の熱膨張性シート１１は、カラー調整層２３を設けることにより、熱膨張性シート１１とその表面に設けられたインク層３０（表側変換層８１に相当）との色差を、カラー調整層２３を備えない従来の構成と比較し、低減させることができる。
【００３４】
（熱膨張性シートの製造方法）
次に、熱膨張性シート１１の製造方法を図４（ａ）〜図４（ｃ）を用いて説明する。
【００３５】
まず、基材２１を準備する（図４（ａ））。基材２１としては、例えばロール紙を使用する。また、以下に示す製造方法はロール式に限らず、枚葉式で行うことも可能である。
【００３６】
次に、熱可塑性樹脂等からなるバインダと熱膨張性材料（熱膨張性マイクロカプセル）とを用い、公知の分散装置等を用いて、熱膨張層２２を形成するための塗布液を調製する。続いて、バーコータ、ローラーコータ、スプレーコータ等の公知の塗布装置を用いて、塗布液を基材２１の一方の面上に塗布する。続いて、塗膜を乾燥させ、図４（ｂ）に示すように熱膨張層２２を形成する。なお、目標とする熱膨張層２２の厚みを得るため、塗布液の塗布及び乾燥を複数回行ってもよい。また、この他の方法によって熱膨張層２２を形成してもよい。
【００３７】
続いて、オフセット印刷、グラビア印刷、スクリーン印刷、フレキソ印刷等の公知の印刷装置を用いて、熱膨張層２２の上にカラー調整層２３を形成する。カラー調整剤として、いずれの材料を用いるか、また調整剤を添加する濃度などは、発泡インクで用いられる赤外線吸収剤の材料、発泡インクが印刷される濃度などから決定される。
【００３８】
オフセット印刷を例に挙げると、オフセット印刷装置４０は、図５に示すように、版胴４１と、ブランケット４２と、インクローラ４３と、水ローラ４４と、圧胴４５と、を備える。
【００３９】
版胴４１は、その表面に画線部と非画線部とを備える刷版を有する。画線部は親油性（撥水性）であり、非画線部は親水性である。画線部と非画線部とは、例えば、フォトリソグラフィを利用して形成される。具体的には、親水性の支持体上に親油性の感光層を設け、画線部のみが露出するマスク（ネガフィルム）を介して感光層を露光させる。続いて、非画線部の感光層を除去することにより、画線部に親油性の感光層のみが残存する。なお、刷版の製造方法は任意であり、フィルムを介さずに、直接刷版上に印刷するデータをレーザー等を使用して焼き付けて製造することも可能である。
【００４０】
版胴４１には、水ローラ４４によって湿し水が供給される。湿し水は、版胴上の刷版の非画線部（親水性）のみに乗る。また、版胴４１にはインクローラ４３によって、インクが供給される。インクは水が乗っている非画線部には乗らず、インクは、刷版の画線部（親油性）上にのみ付着する。
【００４１】
ブランケット４２は、例えばゴム筒から形成される。ブランケット４２には、版胴４１上に付着したインクが転写される。また、ブランケット４２と対向する位置に、圧胴４５が設置されている。更に、ブランケット４２上のインクは、ブランケット４２と熱膨張性シート１１の表面との接触により熱膨張性シート１１上に転写される。
【００４２】
具体的には、調整画像データとして、発泡インクの色味から、シアンＣ、マゼンタＭ、イエローＹ及びブラックＫの各カラーの値を事前に決定する。印刷装置は、シアンＣ、マゼンタＭ、イエローＹ及びブラックＫに対応するオフセット印刷装置４０を備えている。シアンＣ、マゼンタＭ、イエローＹ及びブラックＫの各オフセット印刷装置４０は、指定された調整画像データに従って、熱膨張性シート１１の表面に、シアンＣ、マゼンタＭ、イエローＹ及びブラックＫの画像を印刷する。その結果、図１０（ａ）に示すように熱膨張性シート１１の表面にカラー調整層２３が形成される。
【００４３】
なお、カラー調整層２３は、ＣＭＹＫの各色の値を設定することによって形成される構成には限られない。例えば、着色剤を用いてカラー調整層２３を形成するためのインクを調製し、このインクを使用してカラー調整層２３を形成してもよい。着色剤は１種類のみ使用してもよく、複数種類を使用してもよい。この場合は、１回の印刷でカラー調整層２３を形成することができる。
【００４４】
続いて、ロール状の基材２１を用いた場合、必要であれば裁断を行って熱膨張性シート１１を得る。
【００４５】
以上の工程により、熱膨張性シート１１が製造される。
【００４６】
（造形物の製造方法）
次に、本実施形態の造形物の製造方法について図面を用いて説明する。本実施形態では、熱膨張性シート１１の熱膨張層２２の少なくとも一部を膨張させることにより、熱膨張性シート１１の表面に造形物が製造される。以下の造形物の製造方法では、ロール状に巻かれた熱膨張性シート１１を使用する場合（ロール式）を例に挙げて説明するが、枚葉式であってもよい。
【００４７】
まず、本実施形態の造形物の製造方法は、図５に示すオフセット印刷装置４０、図６に示す膨張装置５０及び図７に示すフレキソ印刷装置６０を用いる。
【００４８】
膨張装置５０は、照射部５１、反射板５２、温度センサ５３及び冷却部５４を備え、これらは筐体５５内に収められている。熱膨張性シート１１は、膨張装置５０の下を搬送される。
【００４９】
照射部５１は、ランプヒータ、例えばハロゲンランプを備えており、熱膨張性シート１１に対して、近赤外領域（波長７５０〜１４００ｎｍ）、可視光領域（波長３８０〜７５０ｎｍ）、又は、中赤外領域（波長１４００〜４０００ｎｍ）の電磁波（光）を照射する。熱変換材料を含む発泡インクによる表側変換層８１が印刷された熱膨張性シート１１に電磁波を照射すると、表側変換層８１が印刷された部分では、表側変換層８１が印刷されていない部分に比べて、より効率良く電磁波が熱に変換される。そのため、熱膨張性シート１１のうちの表側変換層８１が印刷された部分が主に加熱され、膨張を開始する温度に達すると熱膨張性材料が膨張する。なお、照射部５１はハロゲンランプに限られず、電磁波を照射可能であれば、他の構成を採ることも可能である。また、電磁波の波長も上記の範囲に限定されるものではない。
【００５０】
反射板５２は、照射部５１から照射された電磁波を受ける被照射体であって、ランプヒータから照射された電磁波を熱膨張性シート１１に向けて反射する機構である。反射板５２は、照射部５１の上側を覆うように配置されており、照射部（ランプヒータ）５１から上側に向けて照射された電磁波を下側に向けて反射する。反射板５２によって、ランプヒータから照射された電磁波を効率良く熱膨張性シート１１に照射することができる。
【００５１】
温度センサ５３は、熱電対、サーミスタ等であって、反射板５２の温度を測定する測定手段として機能する。温度センサ５３は、照射部５１が電磁波を照射している際に、反射板５２の温度を測定する。反射板５２は照射部５１から照射される電磁波を受けるため、照射部５１が照射している電磁波の強さ、すなわち電磁波のエネルギーの大きさに応じて変化する。そのため、反射板５２の温度は、照射部５１が照射している電磁波の強さの指標として用いることもできる。
【００５２】
冷却部５４は、反射板５２の上側に設けられており、膨張装置５０の内部を冷却する冷却手段として機能する。冷却部５４は、少なくとも１つの給気ファンを備えており、膨張装置５０の外部から照射部５１へと空気を送ることによって、照射部５１を冷却する。
【００５３】
膨張装置５０において、熱膨張性シート１１は、ロールから取り出され、図示しない搬送ローラによって搬送されながら、照射部５１によって照射される電磁波を受ける。その結果、熱膨張性シート１１に設けられた表側変換層８１が熱を帯びる。この熱が基材２１及び熱膨張層２２へと伝達する。基材２１は、この熱によって軟化し、熱膨張層２２の少なくとも一部は膨張する。熱膨張層２２の膨張後、熱膨張性シート１１は巻き取られる。
【００５４】
フレキソ印刷装置６０は、図７に示すように、ゴム又は合成樹脂からなる刷版を備える版胴６１と、アニロックスロール６２と、圧胴６３とを備える。アニロックスロール６２は、クロムメッキロール、セラミックロール等であり、その表面に複数のセル（凹み）を備える。アニロックスロール６２へは、ファウンテンロール、ドクターチャンバー等の公知の方法によってインクが供給される。また、アニロックスロール６２表面のセル中に入り込んだインクは、版胴６１へと転移される。続いて、被印刷体（熱膨張性シート１１）は、版胴６１と圧胴６３との間を搬送され、版胴６１と圧胴６３との間で熱膨張性シート１１へとインクが転移され、印刷が施される。
【００５５】
また、図７では、１色刷りの構成を例に挙げているが、フレキソ印刷装置６０は多色刷りであってもよい。この場合は、用いる色のインク（例えば、ＣＭＫＹ）毎に版胴６１とアニロックスロール６２とを備える。なお、圧胴６３は、用いる色毎に設けられてもよく、複数の版胴６１に対し１つの圧胴６３が備えられていてもよい。
【００５６】
また、熱変換層を印刷する場合は、図７に示すフレキソ印刷装置６０において、アニロックスロール６２へ供給するインクを、発泡インクとする。なお、本実施形態では、電磁波を照射することにより熱変換層を発熱させる。このため、カラー画像を印刷するためのブラック（Ｋ）のインク中にカーボンが含まれると、カーボンが電磁波を吸収して発熱する可能性があるため、ブラック（Ｋ）のインクにはカーボンが含まれていないことが好ましい。
【００５７】
次に、図８に示すフローチャート及び図９（ａ）〜図９（ｅ）に示す熱膨張性シート１１の断面図を参照して、熱膨張性シート１１に造形物を製造する処理の流れを説明する。
【００５８】
第１に、熱膨張性シート１１を準備する。カラーインク層８２を形成するためのカラー画像データ、熱膨張性シート１１の表面において発泡及び膨張させる部分を示す表側発泡データ（表側変換層８１に対応）と、熱膨張性シート１１の裏面において発泡及び膨張させる部分を示す裏側発泡データ（裏側変換層８３に対応）とは、事前に決定しておく。次に、オフセット印刷装置４０を用いて、熱膨張性シート１１の表面に表側変換層８１を印刷する（ステップＳ１）。表側変換層８１は、電磁波熱変換材料を含む発泡インク、例えばセシウム酸化タングステン又はＬａＢ６を含む発泡インクで形成された層である。オフセット印刷装置４０は、指定された表側発泡データに従って、熱膨張性シート１１の表面に発泡インクを用いて印刷を行う。その結果、図９（ａ）に示すように、熱膨張性シート１１の表面に表側変換層８１が形成される。なお、表側変換層８１を濃く印刷すると発熱量が増えるため、熱膨張層２２が高く膨張する。従って、表側変換層８１の濃淡の制御により、熱膨張層２２の変形高さを制御することもできる。
【００５９】
第２に、表側変換層８１が印刷された熱膨張性シート１１を、表面が上側を向くように膨張装置５０内へ搬送する。膨張装置５０では、搬送された熱膨張性シート１１へ照射部５１によって電磁波を照射する（ステップＳ２）。具体的に説明すると、膨張装置５０では、照射部５１によって熱膨張性シート１１の表面に電磁波を照射する。熱膨張性シート１１の表面に印刷された表側変換層８１に含まれる熱変換材料は、照射された電磁波を吸収することによって発熱する。その結果、表側変換層８１が発熱し、生じた熱が熱膨張層２２に伝達し、熱膨張性材料が発泡、膨張する。その結果、図９（ｂ）に示すように、熱膨張性シート１１の熱膨張層２２のうちの表側変換層８１が印刷された領域が膨張し、盛り上がる。
【００６０】
第３に、熱膨張性シート１１をその表面が上に向いた状態でフレキソ印刷装置６０へと搬送し、フレキソ印刷装置６０を用いて熱膨張性シート１１の表面にカラー画像（カラーインク層８２）を印刷する（ステップＳ３）。ここで、本実施形態では、カラー印刷を施す段階で、熱膨張層２２の少なくとも一部が膨張し、凸部が形成される。この凸部の形状に応じて、いずれの印刷方式の装置を用いるかを決定する。具体的には、フレキソ印刷装置６０は、シアンＣ、マゼンタＭ、イエローＹ及びブラックＫに対応する刷胴、アニロックスロール等を備える。フレキソ印刷装置６０は、指定されたカラー画像データに従って、熱膨張性シート１１の表面に、シアンＣ、マゼンタＭ、イエローＹ及びブラックＫの画像を印刷する。その結果、図９（ｃ）に示すようにカラーインク層８２が形成される。
【００６１】
第４に、フレキソ印刷装置６０を用いて、熱膨張性シート１１の裏面に裏側変換層８３を印刷する（ステップＳ４）。裏側変換層８３は、電磁波熱変換材料を含む発泡インクで形成された層である。フレキソ印刷装置６０は、指定された発泡データに従って、熱膨張性シート１１の裏面に印刷を施す。その結果、図９（ｄ）に示すように、熱膨張性シート１１の裏面に裏側変換層８３が形成される。裏側変換層８３を印刷する場合も、シートの凹凸形状に応じて適切な印刷装置を選択する。裏側変換層８３を濃く印刷すると発熱量が増えるため、裏側変換層８３の濃淡の制御により、変形高さを制御することもできる。
【００６２】
第５に、裏側変換層８３が印刷された熱膨張性シート１１を、裏面が上側を向くように膨張装置５０へと搬送する。膨張装置５０では、搬送された熱膨張性シート１１へ照射部５１によって電磁波を照射する（ステップＳ５）。具体的に説明すると、膨張装置５０では、照射部５１によって熱膨張性シート１１の裏面に電磁波を照射する。熱膨張性シート１１の裏面に印刷された裏側変換層８３に含まれる熱変換材料は、照射された電磁波を吸収することによって発熱する。その結果、裏側変換層８３が発熱する。更に、裏側変換層８３で生じた熱が熱膨張層２２に伝達し、熱膨張性材料が発泡、膨張する。その結果、図９（ｅ）に示すように、熱膨張性シート１１の熱膨張層２２のうちの裏側変換層８３が印刷された領域が膨張し、盛り上がる。
【００６３】
以上のような手順によって、熱膨張性シート１１上に造形物が形成される。
【００６４】
本実施形態では、濃淡画像（表面発泡データ、裏面発泡データ）の濃淡の制御、電磁波の制御等により、熱膨張性材料の膨張量を制御し、熱膨張層２２の隆起する高さを制御し、熱膨張性シート１１の表面を所望の形状に隆起させることができる。ここで、電磁波の制御は、膨張装置５０において熱膨張性シート１１に電磁波を照射して膨張させる際、熱膨張性シート１１を所望の高さに膨張させるために、熱膨張性シート１１が単位面積当たりに受けるエネルギー量を制御することをいう。
【００６５】
本実施形態においては、カラー調整層２３を設けることにより、熱膨張性シート１１とその表面に設けられた表側変換層８１との色差を、カラー調整層２３を備えない従来の構成と比較し、低減させることができる。これにより、表側変換層８１を視認しにくくすることができ、熱膨張性シート１１上に形成される造形物の外観に表側変換層８１の色味によって与えられる影響を低減させることができる。
【００６６】
＜実施形態２＞
以下、実施形態２に係る熱膨張性シート１２について、図を用いて説明する。本実施形態に係る熱膨張性シート１２が、実施形態１に示す熱膨張性シート１１と異なるのは、基材２１の下面にも第２のカラー調整層２４を備える点にある。
【００６７】
（熱膨張性シート１２）
熱膨張性シート１２は、図１０に模式的に示すように、基材２１と、熱膨張層２２と、カラー調整層２３と、第２のカラー調整層２４と、を備える。
【００６８】
第２のカラー調整層２４は、図１０に示すように、基材２１の下面に設けられる。第２のカラー調整層２４は、カラー調整層２３と同様であり、カラー調整剤を含む層である。カラー調整剤は、色味を呈する材料であり、着色剤（顔料、染料）等を含む。カラー調整層２３は、カラー調整剤によって着色されている。第２のカラー調整層２４も、カラー調整層（第１のカラー調整層）２３と同様であり、基材２１の下面に形成される裏側変換層８３を視認しにくくする機能を有する。このため、第２のカラー調整層２４は、裏側変換層８３の色味と類似する色に着色されている。第２のカラー調整層２４は、基材２１の下面の全体を覆って設けられる。なお、第２のカラー調整層２４は、基材２１の下面において印刷される可能性のある領域に設けられていればよく、余白のような印刷が施されない領域には形成されなくともよい。
【００６９】
第２のカラー調整層２４の色味も、カラー調整層２３と同様に裏側変換層８３の色味に近い色とされる。第２のカラー調整層２４を備えることにより、熱膨張性シート１２の裏面と裏側変換層８３との色差を低減することができる。具体的には、実施形態１で説明したように、図３（ａ）及び図３（ｂ）と同様に、熱膨張性シート１２の下面（基材２１の下面）において同様の比較を行う。具体的には、第２のカラー調整層２４の色（裏側変換層が設けられていない領域に相当）と裏側変換層８３との色差と、第２のカラー調整層２４が設けられている基材２１の下面（図３（ｂ）に示す領域Ｂ’に相当する）と、基材２１の下面に直接裏側変換層８３を設けた場合における裏側変換層８３の色との間の色差を比較する。第２のカラー調整層２４の色と裏側変換層８３との色差とは、基材２１の下面と基材２１上に設けられた裏側変換層８３との色差と比較して低減する。これにより、熱膨張性シート１２の裏側においても、発泡インクからなる裏側変換層８３が視認しにくくなる。
【００７０】
また、本実施形態でも、色差としては、Ｌ*ａ*ｂ*表色系（Ｌａｂ表色系）を使用することができる。具体的には、裏側変換層８３が形成された領域と、裏側変換層８３を備えない領域との色差ΔＥは、第２のカラー調整層２４を備えない従来例（基材２１の下面に裏側変換層８３を形成した場合に相当する）における色差ΔＥと比較して、低減する。また、色差ΔＥは、従来例と比較して低減していればよいが、色差ΔＥが１３．０以下であると好適であり、色差ΔＥが６．５以下であると更に好適である。加えて、色差ΔＥが３．２以下であると好適であり、色差ΔＥが１．６以下であると更に好適である。
【００７１】
（熱膨張性シート１２の製造方法）
次に、熱膨張性シート１２の製造方法を図１１（ａ）〜図１１（ｃ）を用いて説明する。
【００７２】
まず、基材２１を準備する（図１１（ａ））。基材２１としては、例えばロール紙を使用する。また、以下に示す製造方法はロール式に限らず、枚葉式で行うことも可能である。
【００７３】
次に、オフセット印刷、グラビア印刷、スクリーン印刷、フレキソ印刷等の公知の印刷装置を用いて、基材２１の裏面（図１１（ａ）に示す下面に相当）に第２のカラー調整層２４を形成する。カラー調整剤として、いずれの材料を用いるか、また調整剤を添加する濃度などは、発泡インクで用いられる赤外線吸収剤の材料、発泡インクが印刷される濃度などから決定される。
【００７４】
具体的には、第２のカラー調整層２４を形成する調整画像データとして、発泡インクの色味から、シアンＣ、マゼンタＭ、イエローＹ及びブラックＫの各カラーの値を事前に決定する。シアンＣ、マゼンタＭ、イエローＹ又はブラックＫのうち、熱変換層の色味に近い１色を使用してもよく、２色若しくは３色を使用してもよい。指定された調整画像データに従って、熱膨張性シート１２の裏面に、オフセット印刷装置４０を用いて、シアンＣ、マゼンタＭ、イエローＹ及びブラックＫの少なくともいずれか１つの画像を印刷する。その結果、図１１（ａ）に示すように基材２１の裏面に第２のカラー調整層２４が形成される。なお、着色剤を用いて第２のカラー調整層２４を形成するために調製されたインクを使用して第２のカラー調整層２４を形成してもよい。
【００７５】
次に、基材２１の表面（図１１（ｂ）に示す上面）に実施形態１と同様に熱膨張層２２を形成し、更に熱膨張層２２上にカラー調整層２３を形成する（図１１（ｃ））。ロール状の基材２１を用いた場合は、必要であれば裁断を行って熱膨張性シート１２を得る。
【００７６】
以上の工程により、熱膨張性シート１２が製造される。
また、本実施形態でも実施形態１と同様の製造方法により、熱膨張性シート１２に造形物が形成される。
【００７７】
本実施形態においては、熱膨張性シート１２の裏面に第２のカラー調整層２４を設ける。これにより、熱膨張性シート１２とその裏面に設けられた裏側変換層８３との色差を、第２のカラー調整層２４を備えない従来の構成と比較して低減させることができる。特に、熱膨張性シート１２に造形物が形成され、熱膨張性シート１２の裏面が視認される場合に、裏側変換層８３を視認されにくくすることができるという効果が得られる。
【００７８】
なお、上述した実施形態では、熱膨張性シート１２は、カラー調整層２３と、第２のカラー調整層２４とを備える構成を例に挙げているが、熱膨張性シート１２は第２のカラー調整層２４のみを有してもよい。
【００７９】
＜実施形態３＞
以下、実施形態３に係る熱膨張性シート１３について、図を用いて説明する。本実施形態に係る熱膨張性シート１３が、実施形態１に示す熱膨張性シート１１等と異なるのは、熱膨張層２５がカラー調整剤を含み、熱膨張層２５自身が色味を呈する点にある。実施形態１等と共通する部分については詳細な説明を省略する。
【００８０】
熱膨張性シート１３は、図１２に示すように、基材２１と熱膨張層２５とを備える。本実施形態では、基材２１は実施形態１と同様である。
【００８１】
熱膨張層２５は、バインダ中に熱膨張性材料が分散された層であり、基材２１上に設けられる。バインダ及び熱膨張性材料は、実施形態１と同様である。本実施形態では、熱膨張層２５は、更にカラー調整剤を含む。これにより、熱膨張層２５が着色され、本実施形態では、熱膨張層２５は実施形態１のカラー調整層２３の機能も有する。
【００８２】
本実施形態の熱膨張層２５の色味も、実施形態１のカラー調整層２３と同様に表側変換層８１の色味によって決定される。図３（ａ）及び図３（ｂ）と同様にして、表側変換層８１が形成された領域Ａ（第１の領域）と、表側変換層８１を備えない領域Ｂ（第２の領域）との色を比較する。この際、これらの領域間の色差は、カラー調整剤以外は熱膨張層２５と同様の構成を採る熱膨張層と、この熱膨張層上に表側変換層８１を形成した場合における、熱膨張層とこの熱膨張層上に設けられた表側変換層との間の色差と比較して、低減する。これにより、熱膨張性シート１３の表側において、発泡インクからなる表側変換層８１が視認しにくくなる。
【００８３】
また、色差としては、実施形態１と同様に、Ｌａｂ表色系を使用することができる。具体的には、表側変換層８１が形成された領域と、表側変換層８１を備えない領域との色差ΔＥは、本実施形態の熱膨張層２５を備えない従来例における色差ΔＥと比較して、低減する。ここで、熱膨張層２５を備えない従来例とは、熱膨張層２５がカラー調整剤を含まない場合に相当する。また、色差ΔＥは、従来例と比較して低減していればよいが、色差ΔＥが１３．０以下であると好適であり、色差ΔＥが６．５以下であると更に好適である。加えて、色差ΔＥが３．２以下であると好適であり、色差ΔＥが１．６以下であると更に好適である。
【００８４】
（熱膨張性シート１３の製造方法）
次に、熱膨張性シート１３の製造方法を図１３（ａ）〜図１３（ｂ）を用いて説明する。
【００８５】
まず、基材２１を準備する（図１３（ａ））。基材２１としては、例えばロール紙を使用する。また、以下に示す製造方法はロール式に限らず、枚葉式で行うことも可能である。
【００８６】
次に、熱可塑性樹脂等からなるバインダと熱膨張性材料（熱膨張性マイクロカプセル）とを用い、公知の分散装置等を用いて、熱膨張層２５を形成するための塗布液を調製する。ここで、本実施形態では、塗布液中にカラー調整剤を混入させることで熱膨張層２５を着色する。カラー調整剤として、いずれの材料を用いるか、また調整剤を添加する濃度などは、発泡インクで用いられる赤外線吸収剤の材料、発泡インクが印刷される濃度などから決定される。
【００８７】
続いて、バーコータ、ローラーコータ、スプレーコータ等の公知の塗布装置を用いて、塗布液を基材２１の一方の面上に塗布する。続いて、塗膜を乾燥させ、図１３（ｂ）に示すように熱膨張層２５を形成する。なお、目標とする熱膨張層２５の厚みを得るため、塗布液の塗布及び乾燥を複数回行ってもよい。また、この他の方法によって熱膨張層２５を形成してもよい。本実施形態では、熱膨張層２５中にカラー調整剤が含まれるため、熱膨張層を形成する工程とカラー調整層を形成する工程とが同時に施される。
【００８８】
続いて、ロール状の基材２１を用いた場合、必要であれば裁断を行って熱膨張性シート１３を得る。
以上の工程により、熱膨張性シート１３が製造される。
【００８９】
また、本実施形態でも、実施形態１に示す造形物の製造方法と同様の方法により、熱膨張性シート１３上に造形物が製造される。
【００９０】
本実施形態では、熱膨張性シート１３の熱膨張層２５に、実施形態１に示すカラー調整層２３の機能を持たせることができる。これにより、熱膨張層２５上に設けられる表側変換層８１を視認しにくくすることができる。また、熱膨張性シート１３上に形成される造形物の外観に表側変換層８１の色味によって与えられる影響を低減させることができる。
【００９１】
（その他の実施形態）
熱膨張層２５は、１層のみを有する場合に限らず、複数の層を有することもできる。多数の層のうち、１つ又は複数の層にカラー調整層の機能を持たせることも可能である。この場合、視認しやすい表側に位置する１つ又は複数の層を着色することが好適である。換言すると、基材２１から最も離れた１つの層に着色剤を含有させる。更にこの層に隣接する１つ又は複数の層にもカラー調整剤を含有させてもよい。
【００９２】
例えば、図１４（ａ）に示すように、熱膨張性シート１３は、基材２１と、熱膨張層２５とを備える。熱膨張層２５は、基材２１上に設けられた層２５ａと、層２５ａ上に設けられた２５ｂとを備える。変形例１の熱膨張層では、層２５ｂだけがカラー調整剤を含み、層２５ｂだけが着色されている。また、熱膨張層２５は以下のように形成される。熱膨張層２５を形成する際に、熱膨張層２５を形成するための塗布液として、カラー調整剤を含まない塗布液と、カラー調整剤を含む塗布液とを調製する。カラー調整剤を含まない塗布液を基材２１上に塗布し、乾燥させることで層２５ａを形成する。続いて、カラー調整剤を含む塗布液を層２５ａの上に塗布し、乾燥させることで層２５ｂを形成する。これにより熱膨張層２５を形成する。
【００９３】
また、熱膨張層２５を構成する複数の層の間では、バインダに対し熱膨張性材料が分散される割合は、それぞれ異なっていてもよい。例えば、熱膨張層２５を構成する層２５ａ，２５ｂでは、層２５ａにおいてバインダに対し熱膨張性材料が分散される割合は、層２５ｂにおけるバインダに対し熱膨張性材料が分散される割合として低くされてもよい。
【００９４】
熱膨張層２５では、図１４（ａ）に示すように、視認しやすい表側に位置する層２５ｂに着色剤を存在させることができる。これにより、層２５ａによって、表側変換層８１が視認されにくくなる。加えて、基材２１に近い層２５ａへ着色剤を存在させることが避けられる。従って、熱膨張層２５全体に着色剤を含有させる場合と比較し、視認しやすい部分にのみ着色剤を含有させることができる。これにより、熱膨張層２５全体からみて、カラー調整剤の添加量を低減させることもできる。また、カラー調整剤によってバインダに対する熱膨張性材料の混合割合が低下することを防ぐという効果も有する。
【００９５】
更に、熱膨張性シート１３は、図１４（ｂ）に示すように、実施形態２に示すような第２のカラー調整層２４を更に備えてもよい。この場合、熱膨張性シート１３は、基材２１の下面に第２のカラー調整層２４を備える。第２のカラー調整層２４の色、製造方法等は実施形態２と同様である。
【００９６】
加えて、熱膨張性シート１３は、図１４（ｃ）に示すように、基材２６をカラー調整剤によって着色させてもよい。この場合、基材２６が第２のカラー調整層２４の機能を有する。カラー調整剤として、いずれの材料を用いるか、カラー調整剤を添加する濃度などは、発泡インクで用いられる赤外線吸収剤の材料、発泡インクが印刷される濃度などから決定される。
【００９７】
なお、図１４（ｃ）に示す熱膨張性シート１３では、基材２６に含有されるカラー調整剤は、着色剤であってもよく、蛍光増白剤であってもよい。特に基材２６として紙を使用する場合、カラー調整剤は蛍光増白剤であってもよい。一般に紙には白さを増すために、蛍光増白剤が添加されている。蛍光増白剤は、青色の光を発するため、これにより黄色みを消し、より白く見せることができる。この蛍光増白剤の添加割合を増加させることにより、基材２６に青色の色味を持たせることができる。
【００９８】
＜実施形態４＞
以下、実施形態４に係る熱膨張性シート及び造形物の製造方法について、図面を用いて説明する。本実施形態で用いる熱膨張性シート１４が上述した各実施形態の熱膨張性シート１１等と異なるのは、造形物を製造する際に熱膨張性シート１４にカラー調整層２３を形成する点にある。上述した実施形態と共通する部分については、詳細な説明を省略する。
【００９９】
本実施形態で用いる熱膨張性シート１４は、図１５に示すように、基材２１と、熱膨張層２２とを備える。基材２１と熱膨張層２２は、実施形態１と同様である。以下に詳述するように、熱膨張性シート１４の表側の面（一方の面、第１の面）上にカラー調整層２３が形成される。本実施形態のカラー調整層２３は、実施形態１のカラー調整層２３と同様であり、その上に設けられる表側変換層８１との色差をカラー調整層２３を備えない従来の構成と比較し、低減させることができる。
【０１００】
（造形物の製造方法）
次に、図１６に示すフローチャートを参照して、本実施形態に係る造形物の製造方法を説明する。
【０１０１】
第１に、基材２１を準備し、熱膨張層２２上にカラー調整層２３を形成する（ステップＳ４１）。ここで、カラー調整層２３を形成するための調整画像データは、実施形態１と同様にして事前に決定しておく。カラーインク層８２を形成するためのカラー画像データ、熱膨張性シート１４の表面において発泡及び膨張させる部分を示す表側発泡データ（表側変換層８１に対応）と、熱膨張性シート１４の裏面において発泡及び膨張させる部分を示す発泡データ（裏側変換層８３に対応）とは、事前に決定しておく。熱膨張性シート１４をその表面が上に向いた状態で印刷装置へと搬送し、熱膨張性シート１４の表面に、カラー調整層２３を印刷する。印刷装置としては、オフセット印刷装置等、任意の印刷装置を用いる。また、カラー調整層２３を印刷する領域は、任意であり、熱膨張層２２全体を覆うように形成してもよく、一部のみであってもよい。
【０１０２】
具体的には、調整画像データとして、シアンＣ、マゼンタＭ、イエローＹ及びブラックＫの各カラーの値が事前に決定されている。オフセット印刷装置４０は、指定された調整画像データに従って、熱膨張性シート１４の表面に、シアンＣ、マゼンタＭ、イエローＹ及びブラックＫの画像を印刷する。その結果、熱膨張性シート１４の表面にカラー調整層２３が形成される。なお、着色剤を用いてカラー調整層を形成するためのインクを調製し、このインクを使用してカラー調整層２３を形成してもよい。この場合は、１回の印刷でカラー調整層２３が形成される。
【０１０３】
第２に、オフセット印刷装置４０を用いて、熱膨張性シート１４の表面（カラー調整層２３上）に表側変換層８１を印刷する（ステップＳ４２）。オフセット印刷装置４０は、指定された表側発泡データに従って、熱膨張性シート１４の表面に発泡インクを用いて印刷を行う。その結果、熱膨張性シート１４の表面に表側変換層８１が形成される。
【０１０４】
第３に、表側変換層８１が印刷された熱膨張性シート１４を、表面が上側を向くように膨張装置５０へと搬送する。膨張装置５０では、搬送された熱膨張性シート１４へ照射部５１によって電磁波を照射する（ステップＳ４３）。これにより、表側変換層８１が発熱し、生じた熱が熱膨張層２２に伝達し、熱膨張性材料が発泡、膨張する。その結果、熱膨張性シート１４の熱膨張層２２のうちの表側変換層８１が印刷された領域が膨張し、盛り上がる。
【０１０５】
第４に、熱膨張性シート１４をその表面が上に向いた状態でフレキソ印刷装置６０へと搬送し、熱膨張性シート１４の表面にカラー画像（カラーインク層８２）を印刷する（ステップＳ４４）。フレキソ印刷装置６０は、指定されたカラー画像データに従って、熱膨張性シート１４の表面に、シアンＣ、マゼンタＭ、イエローＹ及びブラックＫの画像を印刷する。その結果、カラーインク層８２が形成される。
【０１０６】
第５に、フレキソ印刷装置６０を用いて、熱膨張性シート１４の裏面に裏側変換層８３を印刷する（ステップＳ４５）。フレキソ印刷装置６０は、指定された発泡データに従って、熱膨張性シート１４の裏面に印刷を施す。その結果、熱膨張性シート１４の裏面に裏側変換層８３が形成される。
【０１０７】
第６に、裏側変換層８３が印刷された熱膨張性シート１４を、裏面が上側を向くように膨張装置５０へと搬送する。膨張装置５０では、搬送された熱膨張性シート１４へ照射部５１によって電磁波を照射する（ステップＳ４６）。その結果、裏側変換層８３で生じた熱が熱膨張層２２に伝達し、熱膨張性材料が発泡、膨張する。その結果、熱膨張性シート１４の熱膨張層２２のうちの裏側変換層８３が印刷された領域が膨張し、盛り上がる。
【０１０８】
以上のような手順によって、熱膨張性シート１４上に造形物が形成される。
【０１０９】
本実施形態によれば、カラー調整層２３を設けることにより、熱膨張性シート１４とその表面に設けられた表側変換層８１との色差を、カラー調整層２３を備えない従来の構成と比較し、低減させることができる。また、カラー調整層２３を形成する工程を造形物の製造時に行うことができる。これにより、カラー調整層２３を備えない従来の熱膨張性シートにもカラー調整層２３を形成することができる。特に、事前にカラー調整層が形成されていないため、熱膨張性シート上に形成する造形物、形成する熱変換層の色味等によって、カラー調整層２３の色味を変更することができる。
【０１１０】
上述した造形物の製造方法において、各ステップを実施する順は、図に示す順番に限られない。例えば、カラー調整層２３、表側変換層８１、カラーインク層８２及び裏側変換層８３を全て印刷した後に、膨張装置を用いた膨張工程（ステップＳ４３、Ｓ４６）を行ってもよい。
【０１１１】
更に、実施形態２に示す熱膨張性シート１２のように、熱膨張性シート１２の裏面に第２のカラー調整層２４を形成してもよい。この場合、熱膨張性シートの裏側の面（他方の面、第２の面）上に第２のカラー調整層２４を形成する工程を加える。第２のカラー調整層２４の工程は、ステップＳ４１と同様の方法で行う。なお、第２のカラー調整層２４を形成する工程は任意のタイミングで行ってよい。例えば、カラー調整層２３を形成する工程（ステップＳ４１）の前後であってもよく、表側変換層８１を形成する工程（ステップＳ４２）の後であってもよい。
【０１１２】
＜実施形態５＞
以下、実施形態５に係る熱膨張性シート、熱膨張性シートの製造方法及び造形物の製造方法について、図面を用いて説明する。本実施形態で用いる熱膨張性シート１５が上述した各実施形態の熱膨張性シート１１等と異なるのは、熱膨張層２２上にインクを受容し定着させるためのインク受容層を備える点にある。上述した実施形態と共通する部分については、詳細な説明を省略する。
【０１１３】
（熱膨張性シート１５）
熱膨張性シート１５は、図１７に示すように、基材２１と、熱膨張層２２と、インク受容層（第１のインク受容層）２７と、を備える。基材２１及び熱膨張層２２とは、実施形態１と同様である。
【０１１４】
インク受容層（第１のインク受容層）２７は、熱膨張層２２上に形成される。インク受容層２７は、印刷工程で使用されるインク、例えば、インクジェットプリンタの水性インクを受容し、定着させる層である。インク受容層２７は、印刷工程で使用されるインクに応じて、通常使用されている材料により形成される。空隙を利用してインクを受容するタイプでは、インク受容層２７は、例えば多孔質シリカを用いて形成される。インクを膨潤させて受容するタイプでは、インク受容層２７は、例えば、ポリビニルアルコール（ＰＶＡ）系樹脂、ポリエステル系樹脂、ポリウレタン系樹脂、アクリル系樹脂等から選択される樹脂を用いて形成される。
【０１１５】
また、本実施形態のインク受容層２７は、カラー調整剤を含み、実施形態１等に示すカラー調整層２３の機能を果たす。カラー調整剤の材料、添加される割合等は、他の実施形態と同様であり、熱変換層の色味によって決定される。また、この場合のインク受容層２７は、実施形態１のカラー調整層２３と同様の機能を有し、その上に設けられる表側変換層８１との色差を、従来の構成と比較して低減させることができる。ここで、本実施形態において従来の構成とは、カラー調整剤を含まないインク受容層２７（カラー調整剤以外は同じ構成を採るインク受容層）上に表側変換層８１を形成した場合に相当する。
【０１１６】
（熱膨張性シート１５の製造方法）
次に、熱膨張性シート１５の製造方法を図１８（ａ）〜図１８（ｂ）を用いて説明する。
【０１１７】
まず、実施形態１と同様にして基材２１を準備し、図１８（ａ）に示すように、基材２１上に熱膨張層２２を形成する。
【０１１８】
次に、インク受容層２７を構成する材料、例えば多孔質シリカ等を用いて塗布液を調製する。この際、塗布液中にカラー調整剤を含有させる。続いて、この塗布液を、バーコータ、ローラーコータ、スプレーコータ等の方式による公知の塗布装置を用いて、熱膨張層２２上に塗布する。なお、目標とするインク受容層２７の厚みを得るため、塗布液の塗布及び乾燥を複数回行ってもよい。続いて、塗膜を乾燥させ、図１８（ｂ）に示すように、インク受容層２７を形成する。本実施形態では、インク受容層２７中にカラー調整剤が含有されているため、インク受容層の形成工程とカラー調整層の形成工程とは同時に施される。
【０１１９】
続いて、ロール状の基材２１を用いた場合、必要であれば裁断を行って熱膨張性シート１５を得る。
以上の工程により、熱膨張性シート１５が製造される。
【０１２０】
（造形システム）
次に、図１９（ａ）〜図１９（ｃ）を参照して、熱膨張性シート１５に造形物を製造するための造形システム１２０について説明する。図１９（ａ）〜図１９（ｃ）は、造形システム１２０の構成例を示す。また、図１９（ａ）は、造形システム１２０の正面図である。図１９（ｂ）は、天板１２２を閉じた状態における造形システム１２０の平面図である。図１９（ｃ）は、天板１２２を開いた状態における造形システム１２０の平面図である。図１９（ａ）〜（ｃ）において、Ｘ方向は、印刷ユニット１４０と膨張ユニット１５０とが並ぶ方向に相当し、Ｙ方向は、印刷ユニット１４０及び膨張ユニット１５０における熱膨張性シート１５の搬送方向に相当し、Ｚ方向は、鉛直方向に相当する。Ｘ方向とＹ方向とＺ方向とは、互いに直交する。
【０１２１】
造形システム１２０は、制御ユニット１３０と、印刷ユニット１４０と、膨張ユニット１５０と、表示ユニット１６０と、を備える。制御ユニット１３０、印刷ユニット１４０、膨張ユニット１５０は、それぞれ図１９（ａ）に示すようにフレーム１２１内に載置される。具体的に、フレーム１２１は、一対の略矩形状の側面板１２１ａと、側面板１２１ａの間に設けられた連結ビーム１２１ｂとを備え、側面板１２１ａの上方に天板１２２が渡されている。また、側面板１２１ａの間に渡された連結ビーム１２１ｂの上に印刷ユニット１４０及び膨張ユニット１５０がＸ方向に並んで設置され、連結ビーム１２１ｂの下に制御ユニット１３０が固定されている。表示ユニット１６０は天板１２２内に、天板１２２の上面と高さが一致するように埋設されている。
【０１２２】
（制御ユニット）
制御ユニット１３０は、印刷ユニット１４０、膨張ユニット１５０及び表示ユニット１６０を制御する。また、制御ユニット１３０は、印刷ユニット１４０、膨張ユニット１５０、及び表示ユニット１６０に電源を供給する。制御ユニット１３０は、ＣＰＵ（Central Processing Unit）等を備える制御部と、フラッシュメモリ等を備える記憶部と、通信部と、記録媒体駆動部と、を備える（いずれも図示せず）。これら各部は、信号を伝達するためのバスによって接続されている。
【０１２３】
（印刷ユニット）
印刷ユニット１４０は、熱膨張性シート１５の表面及び／又は裏面に印刷を行う。本実施形態では印刷ユニット１４０は、インクを微滴化し、被印刷媒体に対して直接に吹き付ける方式で画像を印刷するインクジェットプリンタである。印刷ユニット１４０では、任意のインクを使用することができ、例えば水性インクを使用することができる。
【０１２４】
また、図１９（ｃ）に示すように、印刷ユニット１４０は、熱膨張性シート１５を搬入するための搬入部１４０ａと、熱膨張性シート１５を搬出するための搬出部１４０ｂと、を備える。印刷ユニット１４０は、搬入部１４０ａから搬入された熱膨張性シート１５の表面及び／又は裏面に指示された画像を印刷し、画像が印刷された熱膨張性シート１５を搬出部１４０ｂから搬出する。
【０１２５】
印刷ユニット１４０は、制御ユニット１３０から画像データを取得し、取得した画像データに基づいて印刷を実行する。具体的に説明すると、印刷ユニット１４０は、画像データとして、カラー画像データと表面発泡データと裏面発泡データとを取得する。カラー画像データは、熱膨張性シート１５の表面に印刷するカラー画像を示すデータである。印刷ユニット１４０は、印刷ヘッド（図示せず）に、シアン、マゼンタ及びイエローの各インクを熱膨張性シート１５に向けて噴射させて、カラー画像を印刷する。
【０１２６】
表面発泡データは、熱膨張性シート１５の表面において発泡及び膨張させる部分を示すデータである。また、裏面発泡データは、熱膨張性シート１５の裏面において発泡及び膨張させる部分を示すデータである。印刷ユニット１４０は、印刷ヘッド４２に、発泡インクを熱膨張性シート１５に向けて噴射させて、表面発泡データ又は裏面発泡データに対応する濃淡画像（濃淡パターン）を印刷する。
【０１２７】
（膨張ユニット）
膨張ユニット１５０は、熱膨張性シート１５の表面及び／又は裏面に電磁波を照射し、熱膨張層の少なくとも一部を膨張させる。膨張ユニット１５０は、図１９（ｃ）に示すように、熱膨張性シート１５を搬入するための搬入部１５０ａと、熱膨張性シート１５を搬出するための搬出部１５０ｂと、を備える。膨張ユニット１５０は、搬入部１５０ａから搬入された熱膨張性シート１５の表面及び／又は裏面に電磁波を照射し、熱膨張層の少なくとも一部を膨張させ、熱膨張層が膨張された熱膨張性シート１５を搬出部１５０ｂから搬出する。
【０１２８】
膨張ユニット１５０は、搬送ローラ対と、搬送モータと、照射部と、を備える（いずれも図示せず）。照射部は、電磁波を照射する機構であって、搬送ローラ対によって搬送される熱膨張性シート１５に電磁波を照射する照射手段として機能する。また、照射部は、ランプヒータと、反射板と、温度センサと、冷却部と、を備える（いずれも図示せず）。膨張ユニット１５０は、図６に示す膨張装置５０と同様の構成であるため、詳細な説明を省略する。
【０１２９】
搬入部１５０ａは、熱膨張性シート１５を搬入するための機構である。ユーザは、熱膨張性シート１５の表面に電磁波を照射して膨張させる場合には、熱膨張性シート１５を、その表面を上側に向けて搬入部１５０ａにセットする。また、ユーザは、熱膨張性シート１５の裏面に電磁波を照射して膨張させる場合には、熱膨張性シート１５を、その裏面を上側に向けて搬入部１５０ａにセットする。搬入部１５０ａに設置された熱膨張性シート１５は、搬送ガイド（図示せず）によってガイドされながら、搬送ローラ対によって筐体の内部に搬送される。
【０１３０】
（表示ユニット）
表示ユニット１６０は、液晶ディスプレイ、有機ＥＬ（Electro Luminescence）ディスプレイ等の表示装置と、表示装置に画像を表示させる表示駆動回路と、を備える。表示ユニット１６０は、例えば図１９（ｂ）に示すように、印刷ユニット１４０によって熱膨張性シート１５に印刷される画像を表示する（例えば、図１９（ｂ）に示す星）。また、表示ユニット１６０は、必要に応じて、印刷ユニット１４０又は膨張ユニット１５０の現在の状態を示す情報を表示する。
【０１３１】
なお、図示していないが、造形システム１２０は、ユーザによって操作される操作ユニットを備えていても良い。操作ユニットは、ボタン、スイッチ、ダイヤル等を備え、印刷ユニット１４０又は膨張ユニット１５０に対する操作を受け付ける。或いは、表示ユニット１６０は、表示装置と操作装置とが重ねられたタッチパネル又はタッチスクリーンを備えていてもよい。
【０１３２】
（造形物の製造方法）
次に、図２０に示すフローチャート及び図２１（ａ）〜図２１（ｅ）に示す熱膨張性シート１５の断面図を参照して、造形システム１２０によって熱膨張性シート１５上に造形物を製造する処理の流れを説明する。
【０１３３】
第１に、ユーザは、造形物が製造される前の熱膨張性シート１５を準備し、表示ユニット１６０を介して、カラー画像データ、表面発泡データ及び裏面発泡データを指定する。そして、熱膨張性シート１５を、その表面を上側に向けて印刷ユニット１４０に挿入する。印刷ユニット１４０は、挿入された熱膨張性シート１５の表面に熱変換層（表側変換層８１）を印刷する（ステップＳ５１）。印刷ユニット１４０は、指定された表面発泡データに従って、熱膨張性シート１５の表面に、発泡インクを吐出する。その結果、図２１（ａ）に示すように、インク受容層２７上に表側変換層８１が形成される。なお、理解を容易とするため、インク受容層２７上に表側変換層８１が形成されているように図示しているが、実際には発泡インクはインク受容層２７中に受容されている。
【０１３４】
第２に、ユーザは、表側変換層８１が印刷された熱膨張性シート１５を、その表面を上側に向けて膨張ユニット１５０に挿入する。膨張ユニット１５０は、挿入された熱膨張性シート１５へ表面から電磁波を照射する（ステップＳ５２）。その結果、表側変換層８１が発熱し、図２１（ｂ）に示すように、熱膨張性シート１５の熱膨張層２２のうちの表側変換層８１が印刷された領域が膨張し、盛り上がる。
【０１３５】
第３に、熱膨張層２２の一部が膨張した熱膨張性シート１５を、その表面を上側に向けて印刷ユニット１４０に挿入する。印刷ユニット１４０は、挿入された熱膨張性シート１５の表面にカラー画像（カラーインク層８２）を印刷する（ステップＳ５３）。具体的には、印刷ユニット１４０は、指定されたカラー画像データに従って、熱膨張性シート１５の表面に、シアン、マゼンタ及びイエローの各インクを吐出する。その結果、図２１（ｃ）に示すように、インク受容層２７上にカラーインク層８２が形成される。なお、理解を容易とするため、インク受容層２７上にカラーインク層８２が形成されているように図示しているが、実際にはカラーインクはインク受容層２７中に受容されている。
【０１３６】
第４に、カラーインク層８２の形成後、カラーインク層８２を乾燥させる（ステップＳ５４）。例えば、ユーザは、カラーインク層８２が印刷された熱膨張性シート１５を、その裏面を上側に向けて膨張ユニット１５０に挿入し、膨張ユニット１５０は、挿入された熱膨張性シート１５を裏面から加熱し、熱膨張性シート１５の表面に形成されたカラーインク層８２を乾燥させる。なお、ステップＳ５４は省略することも可能である。
【０１３７】
第５に、ユーザは、カラーインク層８２が印刷された熱膨張性シート１５を、その裏面を上側に向けて印刷ユニット１４０に挿入する。印刷ユニット１４０は、挿入された熱膨張性シート１５の裏面に熱変換層（裏側変換層８３）を印刷する（ステップＳ５５）。印刷ユニット１４０は、指定された裏面発泡データに従って、熱膨張性シート１５の裏面に、発泡インクを吐出する。その結果、図２１（ｄ）に示すように、基材２１の裏面に裏側変換層８３が形成される。
【０１３８】
第６に、ユーザは、裏側変換層８３が印刷された熱膨張性シート１５を、その裏面を上側に向けて膨張ユニット１５０に挿入する。膨張ユニット１５０は、挿入された熱膨張性シート１５へ裏面から電磁波を照射して加熱する（ステップＳ５６）。その結果、図２１（ｅ）に示すように、熱膨張性シート１５の熱膨張層２２のうち、裏側変換層８３が印刷された領域が膨張し、盛り上がる。
【０１３９】
以上のような手順によって、熱膨張性シート１５上に造形物が形成される。
【０１４０】
本実施形態の熱膨張性シート１５では、インク受容層２７を着色することにより、インク受容層２７を実施形態１に示すカラー調整層２３として機能させる。これにより、熱膨張性シート１５上に設けられる熱変換層８１を視認しにくくすることができる。これにより、熱膨張性シート１５上に形成される造形物の外観に表側変換層８１の色味によって与えられる影響を低減させることができる。
【０１４１】
なお、本実施形態の熱膨張性シート１５は、上述した各実施形態の特徴を更に備えてもよい。例えば、熱膨張性シート１５は、実施形態２に示すような第２のカラー調整層２４を基材２１の裏面に備えてもよい。
【０１４２】
加えて、特に基材２１が樹脂フィルムである場合、図２２（ａ）に示すように、基材２１の裏面に更に第２のインク受容層２８を備えてもよい。第２のインク受容層２８は、インク受容層２７と同様の材料を用いて形成される。なお、第２のインク受容層２８は、カラー調整剤を含むことは必須ではない。しかし、第２のインク受容層２８が、第１のインク受容層２７と同様にカラー調整剤を含み、実施形態２のような第２のカラー調整層２４として機能してもよい。この場合、第２のインク受容層２８上に設けられる裏側変換層８３との色差を従来の構成と比較し、低減させることができる。ここで、従来の構成とは、カラー調整剤を含まない第２のインク受容層２８（カラー調整剤以外は同じ構成を採るインク受容層）上に裏側変換層８３を形成した場合に相当する。
【０１４３】
また、熱膨張性シート１５は、カラー調整層として機能する第２のインク受容層２８のみを備える構成であってもよい。加えて、熱膨張性シート１５は、カラー調整層として機能する第２のインク受容層２８と本実施形態の第１のインク受容層２７とを備える構成に限られず、第１のインク受容層２７の代わりに上述した実施形態１に示すカラー調整層２３、実施形態３等に示す熱膨張層２５と組み合わせることも可能である。
【０１４４】
加えて、熱膨張性シート１５は、図２２（ｂ）に示すように、上述した熱膨張層２５のように複数の層２５ａ，２５ｂを備えてもよい。熱膨張性シート１５では、インク受容層２７が着色されているため、層２５ｂはカラー調整剤を含んでいても、含まなくともよい。
【０１４５】
更に、熱膨張性シート１５では、図２２（ｃ）に示すように、上述した基材２６のように基材２６そのものがカラー調整剤を含むことも可能である。
【０１４６】
＜実施形態６＞
以下、実施形態６に係る造形物の製造方法について、図面を用いて説明する。本実施形態６に係る造形物の製造方法が、上述した各実施形態と異なるのは、実施形態４と同様に造形システムによって造形物を製造する際にカラー調整層を形成する点にある。上述した各実施形態と共通する部分には、同一の符号を付し、詳細な説明は省略する。
【０１４７】
本実施形態で用いる熱膨張性シート１６を図２３に示す。熱膨張性シート１６は、図２３に示されるように、基材２１と、熱膨張層２２と、第３のインク受容層２９とを備える。基材２１及び熱膨張層２２は、実施形態１と同様である。また、第３のインク受容層２９は、インク受容層２７について説明した材料と同様の材料を用いて形成される。以下に詳述するように、熱膨張性シート１６の表側の面（一方の面、第１の面）上にカラー調整層が形成される。本実施形態のカラー調整層２３は、実施形態１のカラー調整層２３と同様であり、その上に設けられる表側変換層８１との色差をカラー調整層２３を備えない従来の構成と比較し、低減させることができる。
【０１４８】
本実施形態では、第３のインク受容層２９は、造形物を製造する際にカラー調整層を形成するため、カラー調整剤を含んでいなくともよい。第３のインク受容層２９がカラー調整層としての機能の一部を持つ場合は、第３のインク受容層２９は、カラー調整剤を含んでもよい。
【０１４９】
（造形物の製造方法）
次に、図２４に示すフローチャートを参照して、造形システム１２０によって熱膨張性シート１６上に造形物を製造する処理の流れを説明する。なお、ステップＳ６２〜ステップＳ６７は上述した実施形態５と同様であるため、詳細な説明は省略する。
【０１５０】
第１に、ユーザは、造形物が製造される前の熱膨張性シート１６を準備し、表示ユニット１６０を介して、カラー画像データ、表面発泡データ及び裏面発泡データを指定する。カラー調整層を印刷するためのカラー調整データは、用いる発泡インクに応じ、予め設定されている。そして、熱膨張性シート１６を、その表面を上側に向けて印刷ユニット１４０に挿入する。印刷ユニット１４０は、予め設定されているカラー調整データに基づき、挿入された熱膨張性シート１６の表面にカラー調整層を印刷する（ステップＳ６１）。
【０１５１】
ここで、ステップＳ６１で形成されるカラー調整層は、熱膨張性シート１６の表面全体に形成されても、造形物が形成される可能性のある領域のみに形成されてもよい。
【０１５２】
第２に、ユーザは、熱膨張性シート１６を、その表面を上側に向けて印刷ユニット１４０に挿入する。印刷ユニット１４０は、挿入された熱膨張性シート１６の表面に、表面発泡データに従って発泡インクを吐出し、表側変換層８１を印刷する（ステップＳ６２）。
【０１５３】
第３に、ユーザは、表側変換層８１が印刷された熱膨張性シート１６を、その表面を上側に向けて膨張ユニット１５０に挿入する。膨張ユニット１５０は、挿入された熱膨張性シート１６へ表面から電磁波を照射する（ステップＳ６３）。その結果、表側変換層８１が発熱し、熱膨張性シート１６の熱膨張層２２のうちの表側変換層８１が印刷された領域が膨張し、盛り上がる。
【０１５４】
第４に、熱膨張層２２の一部が膨張した熱膨張性シート１６を、その表面を上側に向けて印刷ユニット１４０に挿入する。印刷ユニット１４０は、挿入された熱膨張性シート１５の表面に、指定されたカラー画像データに従って、カラー画像（カラーインク層８２）を印刷する（ステップＳ６４）。その結果、熱膨張性シート１６の表面にカラーインク層８２が形成される。
【０１５５】
第５に、カラーインク層８２の形成後、カラーインク層８２を乾燥させる（ステップＳ６５）。なお、ステップＳ６５は省略することも可能である。
【０１５６】
第６に、ユーザは、カラーインク層８２が印刷された熱膨張性シート１６を、その裏面を上側に向けて印刷ユニット１４０に挿入する。印刷ユニット１４０は、挿入された熱膨張性シート１６の裏面に、指定された裏面発泡データに従って発泡インクを吐出し、熱変換層（裏側変換層８３）を印刷する（ステップＳ６６）。
【０１５７】
第７に、ユーザは、裏側変換層８３が印刷された熱膨張性シート１６を、その裏面を上側に向けて膨張ユニット１５０に挿入する。膨張ユニット１５０は、挿入された熱膨張性シート１６へ裏面から電磁波を照射して加熱する（ステップＳ６７）。その結果、熱膨張性シート１６の熱膨張層２２のうち、裏側変換層８３が印刷された領域が膨張し、盛り上がる。
【０１５８】
以上のような手順によって、熱膨張性シート１６の表面上にカラー調整層を形成すると共に造形物を形成することができる。
【０１５９】
なお、本実施形態でも、上述した実施形態２と同様に基材２１の裏面に第２のカラー調整層２４を備えてもよい。第２のカラー調整層２４は実施形態２のように事前に形成されていてもよく、基材そのものが着色されていてもよい。また、第２のカラー調整層２４を形成する工程を加えることも可能である。なお、第２のカラー調整層２４を形成する工程は任意のタイミングで行ってよい。例えば、カラー調整層を形成する工程（ステップＳ６１）の前又は後であってもよく、表側変換層８１を形成する工程（ステップＳ６２）の後であってもよい。
【０１６０】
加えて、本実施形態でも特に基材２１が樹脂フィルムである場合、基材２１の裏面に更に第４のインク受容層を備えてもよい。第４のインク受容層は、インク受容層２７等と同様の材料を用いて形成される。また、第４のインク受容層は、カラー調整剤を含むことは必須ではないが、カラー調整剤を含有させ、第４のインク受容層を実施形態２のような第２のカラー調整層２４として機能させてもよい。また、第４のインク受容層に、本実施形態の第３のインク受容層と同様に、造形物を製造する際に、カラー調整層を形成することも可能である。
【０１６１】
本実施形態では、造形物の製造時にカラー調整層を印刷することにより、カラー調整層上に設けられる熱変換層を視認しにくくすることができる。特に本実施形態では、事前にカラーインク層を形成していない熱膨張性シートを用いても、ユーザの元でカラー調整層を形成することができるという利点がある。
【０１６２】
また、第３のインク受容層２９にもカラー調整剤を含ませておき、カラー調整層としての機能を持たせてもよい。この場合、熱変換層の印刷濃度が濃い場合等の必要に応じ、造形物を製造する際に付加的にカラー調整層を形成することも可能である。
【０１６３】
なお、本実施形態も上述した各実施形態と任意に組み合わせることが可能である。例えば、熱膨張性シート１６は、実施形態３で示した熱膨張層２５と同様に、複数の層２５ａ，２５ｂを備え、表側に位置する層２５ｂがカラー調整剤を含んでもよい。この場合は、熱膨張層２２と第３のインク受容層２９上に設けられるカラー調整層とで、色味を呈し、熱変換層を目立ちにくくすることができる。また、本実施形態の熱膨張性シート１６でも、実施形態２のように基材２１の下面に第２のカラー調整層２４を備えてもよく、実施形態３で示した基材２６のように基材２６自体がカラー調整層として機能してもよい。
【０１６４】
また、上述した造形システム１２０の印刷ユニット１４０において、水性インク以外のインクを用いる場合（例えば紫外線硬化型インク）、インク受容層２７を省略することが可能である。この場合、熱膨張性シート１６としては基材２１と熱膨張層２２を備え、熱膨張層２２上にカラー調整層、熱変換層等の印刷が施される。また、図２４に示すフローチャートの乾燥工程（ステップＳ６５）を省略することも可能である。また、本実施形態において水性インク以外のインクを用いる場合も、熱膨張性シート１６は、その他の実施形態と組み合わせることも可能である。例えば、熱膨張層２５と同様に、複数の層２５ａ，２５ｂを備え、表側に位置する層２５ｂがカラー調整剤を含んでもよい。更には、実施形態２のように基材２１の下面に第２のカラー調整層２４を備えてもよく、実施形態３で示した基材２６のように基材２６自体がカラー調整層として機能してもよい。
【０１６５】
また、本実施形態で用いる発泡インクは、赤外線吸収剤の他に、赤外線吸収剤の色味の補色にあたる着色剤を含んでもよい。例えば、セシウム酸化タングステンを用いた場合、熱変換層は青みがかった色となる。この場合、ＣＭＹＫでは、他と比較しシアンの濃度が高い。上述した例では、シアン（Ｃ）が０．０３、マゼンタ（Ｍ）が０．０１、イエロー（Ｙ）が０．０１、ブラック（Ｋ）が０．０２であった。従って、発泡インクは、補色であるマゼンタ（Ｍ）及びイエロー（Ｙ）の着色剤を更に含む。発泡インクが補色にあたる着色剤を含むことによって、熱変換層の色味が無彩色に近づき、明度が低下するため、熱変換層が更に視認されにくくなる。
【０１６６】
また、上述した各実施形態は、明細書中で言及したものに限られず、任意に組み合わせることが可能である。例えば、実施形態１及び実施形態４のようにカラー調整層を含む実施形態に、実施形態３のように熱膨張層を着色する構成を組み合わせることも可能である。この場合、カラー調整層と熱膨張層との色味によって、表側変換層を視認しにくくすることができる。同様に実施形態２と実施形態３の変形例２とを組み合わせることも可能である。また、実施形態１のようにカラー調整層２３を備える熱膨張性シート１１上に、実施形態４を組み合わせ、造形物を製造する際に更にカラー調整層を形成してもよい。第２のカラー調整層２４を備える実施形態２又は実施形態３に実施形態４を組み合わせることも可能である。
【０１６７】
また、造形物の製造方法において、各ステップを実行する順番は、任意に変更することが可能である。例えば、図８に示すフローチャートにおいて、ステップＳ４及びステップＳ５を先に行い、その後でステップＳ１〜Ｓ３を実行することも可能である。また、ステップＳ１とステップＳ３の順を入れ替え、先にカラーインク層を形成し、その後に表側変換層を形成することも可能である。
【０１６８】
加えて、ステップＳ１とステップＳ３とを同じタイミングで形成することも可能である。例えば、オフセット印刷装置が、ＣＭＹＫの各色に加え、発泡インクを備え、各色を熱膨張シート上に印刷すると共に、発泡インクによっても印刷を施し、同時にカラーインク層と表側変換層とを印刷してもよい。
【０１６９】
また、表側変換層の形成工程（ステップＳ１）と膨張工程（ステップＳ２）とは、連続して行われる必要はなく、この間にその他の工程を実施することも可能である。例えば、表側変換層を形成し（ステップＳ１）と裏側変換層とを形成した（ステップＳ５）後に、膨張工程（ステップＳ２）等を施してもよい。
【０１７０】
本実施形態では、表面、裏面、上面、及び下面等の表現は、説明の便宜上使用しているものであり、熱膨張性シートが使用される向き、使用方法等を限定するものではない。従って、熱膨張性シートの使い方によっては、裏と説明している面が、表であることもある。逆も同様である。
【０１７１】
また、実施形態５及び６において説明した造形システムでは、印刷ユニットとしてインクジェットプリンタを用いる場合を例に挙げて説明したが、これに限られず、他の印刷装置としてもよい。また、用いる熱膨張性シートに応じて、水性インク以外の紫外線硬化インクなどを使用することも可能である。
【０１７２】
なお、各実施形態において用いられている図は、いずれも各実施形態を説明するためのものである。従って、熱膨張性シートの各層の厚みは任意であって、図に示されているような比率で形成されると限定して解釈されることを意図するものではない。例えば、図１では基材２１は熱膨張層２２とほぼ同じ厚みに図示されているが、基材２１が熱膨張層２２より薄くされる構成、又は熱膨張層２２より厚く形成される構成を排除するものではない。他の層についても同様である。
【０１７３】
以上、本発明の好ましい実施形態について説明したが、本発明は係る特定の実施形態に限定されるものではなく、本発明には、特許請求の範囲に記載された発明とその均等の範囲とが含まれる。以下に、本願出願の当初の特許請求の範囲に記載された発明を付記する。
［付記１］
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層上と前記基材の他方の面上との少なくともいずれか一方に設けられ、カラー調整剤を含むカラー調整層を更に備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする熱膨張性シート。
［付記２］
前記第１の領域と前記第２の領域との間の色差は、
前記カラー調整層が設けられる前記熱膨張層又は前記基材の他方の面上に前記熱変換層を形成した場合における、前記熱膨張層又は前記基材の他方の面と前記熱変換層との間の色差と比較して小さい、
ことを特徴とする付記１に記載の熱膨張性シート。
［付記３］
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層上に設けられ、カラー調整剤を含む第１のインク受容層を更に備え、
前記第１のインク受容層は、前記熱変換層が前記第１のインク受容層上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
［付記４］
前記第１の領域と前記第２の領域との間の色差は、
前記カラー調整層以外は前記第１のインク受容層と同じ構成を採るインク受容層上に前記熱変換層を形成した場合における、該インク受容層と前記熱変換層との間の色差と比較して小さい、
ことを特徴とする付記３に記載の熱膨張性シート。
［付記５］
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記熱膨張層は、更にカラー調整剤を含み、
前記熱膨張層は、前記熱変換層が前記熱膨張層上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
［付記６］
前記第１の領域と前記第２の領域との間の色差は、
前記カラー調整剤以外は同様の構成を採る熱膨張層上に前記熱変換層を形成した場合における、該熱膨張層と前記熱変換層との間の色差と比較して小さい、
ことを特徴とする付記５に記載の熱膨張性シート。
［付記７］
前記熱膨張層は、前記熱膨張性材料を含む複数の層を備え、
前記複数の層は、最も前記基材から離れた位置に存在する層を有し、少なくとも該層が前記カラー調整剤を含む、
ことを特徴とする付記５又は６に記載の熱膨張性シート。
［付記８］
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記基材は、カラー調整剤を更に含み、
前記基材は、前記熱変換層が前記基材の他方の面上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
［付記９］
前記第１の領域と前記第２の領域との間の色差は、
前記カラー調整剤以外は前記基材と同様の構成を採る基材上に前記熱変換層を形成した場合における、該基材と前記熱変換層との間の色差と比較して小さい、
ことを特徴とする付記８に記載の熱膨張性シート。
［付記１０］
電磁波を熱に変換する熱変換材料を含む熱変換層から生じた熱を吸収した量に応じて膨張する熱膨張性材料を含み、基材の一方の面に設けられた熱膨張層を備える熱膨張性シートであって、
前記基材の他方の面に設けられ、カラー調整剤を含む第２のインク受容層を更に備え、
前記第２のインク受容層は、前記熱変換層が前記第２のインク受容層上に設けられた場合に、前記熱変換層が設けられた第１の領域と前記熱変換層が設けられていない第２の領域との間の色味の違いを視認されにくくするカラー調整層として機能する、
ことを特徴とする熱膨張性シート。
［付記１１］
前記第１の領域と前記第２の領域との間の色差は、
前記カラー調整剤以外は前記第２のインク受容層と同じ構成を採るインク受容層上に前記熱変換層を形成した場合における、該インク受容層と前記熱変換層との間の色差と比較して小さい、
ことを特徴とする付記１０に記載の熱膨張性シート。
［付記１２］
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層上と前記基材の他方の面上との少なくともいずれか一方に、カラー調整剤を含むカラー調整層を形成するカラー調整層形成工程を更に備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする熱膨張性シートの製造方法。
［付記１３］
前記第１の領域と前記第２の領域との間の色差を、
前記カラー調整層が設けられる前記熱膨張層又は前記基材の他方の面上に前記熱変換層を形成した場合における、前記熱膨張層又は前記基材の他方の面と前記熱変換層との間の色差と比較して小さくする、
ことを特徴とする付記１２に記載の熱膨張性シートの製造方法。
［付記１４］
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層上に、カラー調整剤を含む第１のインク受容層を形成する第１のインク受容層形成工程を更に備え、
前記熱変換層が前記第１のインク受容層上に設けられた場合に、前記熱変換層が設けられた第１の領域と前記熱変換層が設けられていない第２の領域との間の色味の違いを視認されにくくするカラー調整層として、前記第１のインク受容層を機能させる、
ことを特徴とする熱膨張性シートの製造方法。
［付記１５］
前記第１の領域と前記第２の領域との間の色差を、
前記カラー調整剤以外は前記第１のインク受容層と同様の構成を採るインク受容層上に前記熱変換層を形成した場合における、該インク受容層と前記熱変換層との間の色差と比較して小さくする、
ことを特徴とする付記１４に記載の熱膨張性シートの製造方法。
［付記１６］
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記熱膨張層形成工程において、前記熱膨張性材料に加え、カラー調整剤を含有させて前記熱膨張層を形成し、
前記熱変換層が前記熱膨張層上に設けられた場合に、前記熱変換層が設けられた第１の領域と前記熱変換層が設けられていない第２の領域との間の色味の違いを視認されにくくするカラー調整層として、前記熱膨張層を機能させる、
ことを特徴とする熱膨張性シートの製造方法。
［付記１７］
前記第１の領域と前記第２の領域との間の色差を、
前記カラー調整剤以外は前記熱膨張層と同様の構成を採る熱膨張層上に前記熱変換層を形成した場合における、該熱膨張層と前記熱変換層との間の色差と比較して小さくする、
ことを特徴とする付記１６に記載の熱膨張性シートの製造方法。
［付記１８］
前記熱膨張層形成工程では、前記熱膨張性材料を含む複数の層を形成し、
前記複数の層は、最も前記基材から離れた位置に存在する層を有し、少なくとも該層に前記カラー調整剤を含有させる、
ことを特徴とする付記１６又は１７に記載の熱膨張性シートの製造方法。
［付記１９］
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記基材が、カラー調整剤を含み、
前記熱変換層が前記基材の他方の面上に設けられた場合に、前記熱変換層が設けられた第１の領域と前記熱変換層が設けられていない第２の領域との間の色味の違いを視認されにくくするカラー調整層として、前記基材を機能させる、
ことを特徴とする熱膨張性シートの製造方法。
［付記２０］
前記第１の領域と前記第２の領域との間の色差を、
前記カラー調整剤以外は前記基材と同様の構成を採る基材上に前記熱膨張層を形成した場合における、該基材と前記熱変換層との間の色差と比較して小さくする、
ことを特徴とする付記１９に記載の熱膨張性シートの製造方法。
［付記２１］
電磁波を熱に変換する熱変換材料を含む熱変換層から生じた熱を吸収した量に応じて膨張する熱膨張性材料を含む熱膨張層を基材の一方の面上に形成する熱膨張層形成工程を有する熱膨張性シートの製造方法であって、
前記基材の他方の面上に、カラー調整剤を含む第２のインク受容層を形成する第２のインク受容層形成工程を更に備え、
前記熱変換層が前記第２のインク受容層上に設けられた場合に、前記熱変換層が設けられた第１の領域と前記熱変換層が設けられていない第２の領域との間の色味の違いを視認されにくくするカラー調整層として、前記第２のインク受容層を機能させる、
ことを特徴とする熱膨張性シートの製造方法。
［付記２２］
前記第１の領域と前記第２の領域との間の色差を、
前記カラー調整剤以外は前記第２のインク受容層と同様の構成を採るインク受容層上に前記熱変換層を形成した場合における、該インク受容層と前記熱変換層との間の色差と比較して小さくする、
ことを特徴とする付記２１に記載の熱膨張性シートの製造方法。
［付記２３］
熱膨張性シートの熱膨張層の少なくとも一部を、電磁波を熱に変換する熱変換材料を含む熱変換層を用いて膨張させることによる造形物の製造方法であって、
前記熱膨張性シートの第１の面と第２の面との少なくともいずれか一方に、カラー調整剤を含むカラー調整層形成工程を備え、
前記熱変換層が前記カラー調整層上に設けられた場合に、前記カラー調整層は、前記熱変換層が設けられた第１の領域と前記熱変換層が設けられていない第２の領域との間の色味の違いを視認されにくくする、
ことを特徴とする造形物の製造方法。
［付記２４］
前記第１の領域と前記第２の領域との間の色差を、
前記カラー調整層が形成される前記熱膨張性シートの第１の面又は第２の面に前記熱変換層を形成した場合における、前記熱膨張性シートの第１の面又は第２の面と前記熱変換層との間の色差と比較して小さくする、
ことを特徴とする付記２３に記載の造形物の製造方法。
【符号の説明】
【０１７４】
１１，１２，１３，１４，１５，１６，１７…熱膨張性シート、２１，２６…基材、２２，２５…熱膨張層、２５ａ，２５ｂ…層、２３…カラー調整層（第１のカラー調整層）、２４…第２のカラー調整層、２７…インク受容層（第１のインク受容層）、２８…第２のインク受容層、２９…第３のインク受容層、３０…インク層、４０…オフセット印刷装置、４１…版胴、４２…ブランケット、４３…インクローラ、４４…水ローラ、４５…圧胴、５０…膨張装置、５１…照射部、５２…反射板、５３…温度センサ、５４…冷却部、５５…筐体、６０…フレキソ印刷装置、６１…版胴、６２…アニロックスロール、６３…圧胴、８１…表側変換層、８２…カラーインク層、８３…裏側変換層、１２０…造形システム、１２１…フレーム、１２１ａ…側面板、１２１ｂ…連結ビーム、１２２…天板、１３０…制御ユニット、１４０…印刷ユニット、１４０ａ，１５０ａ…搬入部、１４０ｂ，１５０ｂ…搬出部、１５０…膨張ユニット、１６０…表示ユニット、
【図１】
2019188774.tif 000003
【図２】
2019188774.tif 000004
【図３】
2019188774.tif 000005
【図４】
2019188774.tif 000006
【図５】
2019188774.tif 000007
【図６】
2019188774.tif 000008
【図７】
2019188774.tif 000009
【図８】
2019188774.tif 000010
【図９】
2019188774.tif 000011
【図１０】
2019188774.tif 000012
【図１１】
2019188774.tif 000013
【図１２】
2019188774.tif 000014
【図１３】
2019188774.tif 000015
【図１４】
2019188774.tif 000016
【図１５】
2019188774.tif 000017
【図１６】
2019188774.tif 000018
【図１７】
2019188774.tif 000019
【図１８】
2019188774.tif 000020
【図１９】
2019188774.tif 000021
【図２０】
2019188774.tif 000022
【図２１】
2019188774.tif 000023
【図２２】
2019188774.tif 000024
【図２３】
2019188774.tif 000025
【図２４】
2019188774.tif 000026